(57)【特許請求の範囲】
【請求項１】
一対の電極間に有機化合物層を挟持する有機電界発光素子であって、該有機化合物層は、
（i）第１正孔輸送層と、
（ii）第１の側と第２の側を有する第２正孔輸送層であって、該第１の側は該第２正孔輸送層の該第２の側の反対側にあり、該第１正孔輸送層は該第２正孔輸送層の該第１の側に隣接している、第２正孔輸送層と、
（iii）該第２正孔輸送層の該第２の側に隣接する発光層と、を少なくとも有し、
該発光層は、下記一般式（Ｃ−１）で表される化合物と、下記一般式（４−１）で表される化合物又は下記一般式（４−２）で表される化合物の少なくとも１つと、を含有し、
該第２正孔輸送層は、下記一般式（６）で表されるカルバゾール化合物を含有し、
該第１正孔輸送層は、下記一般式（Ｉ）、一般式（ＩＩ）、一般式（ＩＶ）、一般式（ＶＩ）又は一般式（ＶＩＩ）で表されるアミン化合物を少なくとも１つ含有する、有機電界発光素子。
【化１】
0005507185.tif 000123
［一般式（Ｃ−１）中、Ｑ１、Ｑ２、Ｑ３およびＱ４はそれぞれ独立にＰｔに配位する配位子を表す。Ｌ１、Ｌ２およびＬ３はそれぞれ独立に単結合または二価の連結基を表す。]
【化２】
0005507185.tif 000124
[一般式（４−１）及び一般式（４−２）中、ｄ、ｅは０〜３の整数を表し、少なくとも一方は１以上である。ｆは１〜４の整数を表す。Ｒ８は置換基を表し、ｄ、ｅ、ｆが２以上であるときＲ８は互いに異なっていても同じでも良い。また、Ｒ８の少なくとも1つは下記一般式（５）で表されるカルバゾール基を表す。]
【化３】
0005507185.tif 000125
[一般式（５）中、Ｒ９はそれぞれ独立に置換基を表す。ｇは０〜８の整数を表す。]
【化４】
0005507185.tif 000126
[一般式（６）中、Ｒ２３は該骨格の水素原子に置換し得る置換基を表し、Ｒ２３は複数存在する場合はそれぞれ同じでも異なってもよい。ｎ４は０〜８の整数を表す。]
【化５】
0005507185.tif 000127
[一般式（Ｉ）中、Ａｒ１〜Ａｒ４は、それぞれ独立に、総炭素数６〜２０の炭素環式芳香族基または総炭素数３〜２０の複素環式芳香族基を示す。またＲ１１およびＲ１２はそれぞれ独立に、水素原子、ハロゲン原子、ヒドロキシル基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基、総炭素数６〜２０の炭素環式芳香族基、または総炭素数３〜２０の複素環式芳香族基を示す。ｎ１は１、２または３を示す。]
【化６】
0005507185.tif 000128
[一般式（II）中、Ａｒ５は、複数存在するときは、それぞれ独立に、総炭素数６〜２０の単環式または縮合環式の芳香族炭化水素基、または総炭素数３〜２０の複素環式芳香族基を示す。複数存在するＲ１３は、それぞれ独立に、水素原子、ハロゲン原子、ヒドロキシル基、炭素数１〜２０の置換もしくは無置換のカルボニル基、炭素数２０以下の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基，総炭素数６〜２０の炭素環式芳香族基、または総炭素数３〜２０の複素環式芳香族基を示す。ｎ２は、１または２を示す。]
【化７】
0005507185.tif 000129
[一般式（IV）中、Ａｒ６〜Ａｒ９は、それぞれ独立に、炭素数６〜３０の置換あるいは無置換のアリール基、または置換もしくは無置換のチエニル基を示す。Ａｒ６〜Ａｒ９のうち、少なくとも一つは置換もしくは無置換のチエニル基を示す。Ｒ１５〜Ｒ２０はそれぞれ独立に、水素原子、ハロゲン原子、ヒドロキシル基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基を示す。Ｒ１９とＲ２０とは環状構造を形成してもよい。]
【化８】
0005507185.tif 000130
[一般式（VI）中、Ａｒ１０〜Ａｒ１５は、それぞれ独立に、総炭素数６〜２０の炭素環式芳香族基または総炭素数３〜２０の複素環式芳香族基を示す。Ｒ２１〜Ｒ２６はそれぞれ独立に、水素原子、ハロゲン原子、ヒドロキシル基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基、総炭素数６〜２０の炭素環式芳香族基、または総炭素数３〜２０の複素環式芳香族基を示す。ｎ３は１、２または３を示す。]
【化９】
0005507185.tif 000131
[一般式（VII）中、Ｒ３１〜Ｒ４０は、それぞれ独立して、水素原子、ハロゲン原子、シアノ基、ヒドロキシ基、炭素数１〜２０の置換もしくは無置換の直鎖状又は分岐状のアルキル基、炭素数３〜２０の置換もしくは無置換のシクロアルキル基、炭素数５〜３０の置換もしくは無置換のヘテロシクロアルキル基、炭素数１〜２０の置換もしくは無置換の直鎖状又は分岐状のアルコキシ基、炭素数６〜３０の置換もしくは無置換のアリール基、炭素数７〜３０の置換もしくは無置換のアラルキル基、または炭素数２〜３０の置換もしくは無置換のヘテロアリール基を表す。Ｙ１およびＹ２は、それぞれ独立に酸素原子または硫黄原子を表し、Ａｒ１６およびＡｒ１７は、それぞれ独立して、炭素数６〜３０の置換もしくは無置換のアリール基、または炭素数２〜３０の置換もしくは無置換のヘテロアリール基を表す。]
【請求項２】
前記一般式（Ｃ−１）で表される化合物が、下記一般式（Ｃ−２）で表される化合物である請求項１に記載の有機電界発光素子。
【化１０】
0005507185.tif 000132
[一般式（Ｃ−２）中、Ｌ２１は単結合または二価の連結基を表す。Ａ２１およびＡ２２はそれぞれ独立にＣまたはＮを表す。Ｚ２１およびＺ２２はそれぞれ独立に窒素原子と共に含窒素芳香族ヘテロ環を形成する。Ｚ２３およびＺ２４はそれぞれ独立にＡ２１およびＡ２２と共にベンゼン環または芳香族ヘテロ環を形成する。]
【請求項３】
前記一般式（Ｃ−２）で表される化合物が、下記一般式（Ｃ−３）で表される化合物である請求項２に記載の有機電界発光素子。
【化１１】
0005507185.tif 000133
[一般式（Ｃ−３）中、Ａ３0１〜Ａ３１３は、それぞれ独立に、Ｃ−ＲまたはＮを表す。Ｒは水素原子または置換基を表す。Ｌ３１は単結合または二価の連結基を表す。]
【請求項４】
前記一般式（Ｃ−２）で表される化合物が、下記一般式（Ｃ−４Ａ）で表される化合物である請求項２に記載の有機電界発光素子。
【化１２】
0005507185.tif 000134
[一般式（Ｃ−４Ａ）中、Ａ４０１〜Ａ４１４はそれぞれ独立にＣ−ＲまたはＮを表す。Ｒは水素原子または置換基を表す。Ｌ４１は単結合または二価の連結基を表す。]
【請求項５】
前記一般式（Ｃ−４Ａ）で表される化合物が、下記一般式（Ｃ−４Ｂ）で表される化合物である請求項４に記載の有機電界発光素子。
【化１３】
0005507185.tif 000135
[一般式（Ｃ−４Ｂ）中、Ａ４０８、Ａ４１２はそれぞれ独立にＣ−ＲまたはＮを表す。Ｒは水素原子または置換基を表す。ＲＣ１〜ＲＣ１６は水素原子または置換基を表す。]
【請求項６】
前記一般式（Ｃ−２）で表される化合物が、下記一般式（Ｃ−５）で表される化合物である請求項２に記載の有機電界発光素子。
【化１４】
0005507185.tif 000136
[一般式（Ｃ−５）中、Ａ５0１〜Ａ５１２は、それぞれ独立に、Ｃ−ＲまたはＮを表す。Ｒは水素原子または置換基を表す。Ｌ５１は単結合または二価の連結基を表す。]
【発明の詳細な説明】
【技術分野】
【０００１】
本発明はフルカラ−ディスプレイ、バックライト、照明光源等の面光源やプリンタ−等の光源アレイ等に有効に利用できる有機電界発光素子（以下、有機ＥＬ素子と呼ぶ場合がある。）に関する。
【背景技術】
【０００２】
有機ＥＬ素子は、発光層もしくは発光層を含む複数の有機化合物層と、有機化合物層を挟んだ対向電極とから構成されている。有機ＥＬ素子は、陰極から注入された電子と陽極から注入された正孔とが有機化合物層において再結合し、生成した励起子からの発光、及び前記励起子からエネルギー移動して生成した他の分子の励起子からの発光の少なくとも一方を利用した発光を得るための素子である。
【０００３】
これまで有機ＥＬ素子は、機能を分離した積層構造を用いることにより、輝度及び素子効率が大きく改善され発展してきた。例えば、正孔輸送層と発光兼電子輸送層を積層した二層積層型素子や正孔輸送層、発光層および電子輸送層とを積層した三層積層型素子や、正孔輸送層、発光層、正孔阻止層および電子輸送層とを積層した四層積層型素子がよく用いられる。
【０００４】
しかしながら、有機ＥＬ素子の実用化には、発光効率を高めることおよび駆動耐久性を高めることなど未だ多くの課題が残されている。特に発光効率を高めることは、電力消費が低減でき、さらに駆動耐久性の点でも有利となるので、これまで多くの改良手段が開示されている。しかしながら、一般に発光効率の高い発光材料は駆動中に輝度劣化を起こす欠点を有し、また、駆動耐久性に優れた材料は輝度が低い欠点を有し、発光効率を高めることと駆動耐久性を高めることを両立させることは容易ではなく、さらに改良が探索されている。
【発明の概要】
【発明が解決しようとする課題】
【０００５】
本発明の目的は、高い発光効率と低い駆動電圧を有し、かつ耐久性に優れた有機ＥＬ素子を提供することにある。
【課題を解決するための手段】
【０００６】
本発明は上記課題に鑑みてなされたものであり、下記の手段により達成されるものである。
＜１＞  一対の電極間に、発光層を含む少なくとも一層の有機化合物層を挟持し、該発光層が下記一般式（Ｃ−１）で表される化合物を含有する有機電界発光素子。
【０００７】
【化１】
0005507185.tif 000002
【０００８】
一般式（Ｃ−１）中、Ｑ１、Ｑ２、Ｑ３およびＱ４はそれぞれ独立にＰｔに配位する配位子を表す。Ｌ１、Ｌ２およびＬ３はそれぞれ独立に単結合または二価の連結基を表す。
【０００９】
＜２＞  前記一般式（Ｃ−１）で表される化合物が、下記一般式（Ｃ−２）で表される化合物である＜１＞に記載の有機電界発光素子。
【００１０】
【化２】
0005507185.tif 000003
【００１１】
一般式（Ｃ−２）中、Ｌ２１は単結合または二価の連結基を表す。Ａ２１およびＡ２２はそれぞれ独立にＣまたはＮを表す。Ｚ２１およびＺ２２はそれぞれ独立に窒素原子と共に含窒素芳香族ヘテロ環を形成する。Ｚ２３およびＺ２４はそれぞれ独立にＡ２１およびＡ２２と共にベンゼン環または芳香族ヘテロ環を形成する。
【００１２】
＜３＞  前記一般式（Ｃ−２）で表される化合物が、下記一般式（Ｃ−３）で表される化合物である＜２＞に記載の有機電界発光素子。
【００１３】
【化３】
0005507185.tif 000004
【００１４】
一般式（Ｃ−３）中、Ａ３0１〜Ａ３１３は、それぞれ独立に、Ｃ−ＲまたはＮを表す。Ｒは水素原子または置換基を表す。Ｌ３１は単結合または二価の連結基を表す。
【００１５】
＜４＞  前記一般式（Ｃ−２）で表される化合物が、下記一般式（Ｃ−４Ａ）で表される化合物である＜２＞に記載の有機電界発光素子。
【００１６】
【化４】
0005507185.tif 000005
【００１７】
一般式（Ｃ−４Ａ）中、Ａ４０１〜Ａ４１４はそれぞれ独立にＣ−ＲまたはＮを表す。Ｒは水素原子または置換基を表す。Ｌ４１は単結合または二価の連結基を表す。
【００１８】
＜５＞  前記一般式（Ｃ−４Ａ）で表される化合物が、下記一般式（Ｃ−４Ｂ）で表される化合物である＜４＞に記載の有機電界発光素子。
【００１９】
【化５】
0005507185.tif 000006
【００２０】
一般式（Ｃ−４Ｂ）中、Ａ４０８、Ａ４１２はそれぞれ独立にＣ−ＲまたはＮを表す。Ｒは水素原子または置換基を表す。ＲＣ１〜ＲＣ１６は水素原子または置換基を表す。
【００２１】
＜６＞  前記一般式（Ｃ−２）で表される化合物が、下記一般式（Ｃ−５）で表される化合物である＜２＞に記載の有機電界発光素子。
【００２２】
【化６】
0005507185.tif 000007
【００２３】
一般式（Ｃ−５）中、Ａ５0１〜Ａ５１２は、それぞれ独立に、Ｃ−ＲまたはＮを表す。Ｒは水素原子または置換基を表す。Ｌ５１は単結合または二価の連結基を表す。
【００２４】
＜７＞  前記有機化合物層が、下記一般式（Ｉ）で示されるアミン化合物を含む＜１＞〜＜６＞のいずれか１項に記載の有機電界発光素子。
【００２５】
【化７】
0005507185.tif 000008
【００２６】
一般式（Ｉ）中、Ａｒ１〜Ａｒ４は、それぞれ独立に、総炭素数６〜２０の炭素環式芳香族基または総炭素数３〜２０の複素環式芳香族基を示す。Ｒ１１およびＲ１２はそれぞれ独立に、水素原子、ハロゲン原子、ヒドロキシル基、炭素数１〜２０の置換あるいは無置換のカルボニル基、炭素数１〜２０の置換あるいは無置換のカルボニルエステル基、炭素数１〜２０の置換あるいは無置換のアルキル基、炭素数２〜２０の置換あるいは無置換のアルケニル基、炭素数１〜２０の置換あるいは無置換のアルコキシル基、シアノ基、ニトロ基，総炭素数６〜２０の炭素環式芳香族基、または総炭素数３〜２０の複素環式芳香族基を示す。ｎ１は１〜３の整数を示す。
【００２７】
＜８＞  前記有機化合物層が、下記一般式（II）で示されるアミン化合物を含む＜１＞〜＜６＞のいずれか１項に記載の有機電界発光素子。
【００２８】
【化８】
0005507185.tif 000009
【００２９】
一般式（II）中、Ａｒ５は、複数存在するときは、それぞれ独立に、総炭素数６〜２０の単環式または縮合環式の芳香族炭化水素基、または総炭素数３〜２０の複素環式芳香族基を示す。複数存在するＲ１３は、それぞれ独立に、水素原子、ハロゲン原子、ヒドロキシル基、炭素数１〜２０の置換もしくは無置換のカルボニル基、炭素数２０以下の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基，総炭素数６〜２０の炭素環式芳香族基、または総炭素数３〜２０の複素環式芳香族基を示す。ｎ２は、１または２を示す。
【００３０】
＜９＞  前記有機化合物層が、下記一般式（IV）で示されるアミン化合物を含む＜１＞〜＜６＞のいずれか１項に記載の有機電界発光素子。
【００３１】
【化９】
0005507185.tif 000010
【００３２】
一般式（IV）中、Ａｒ６〜Ａｒ９は、それぞれ独立に、炭素数６〜３０の置換あるいは無置換のアリール基、または置換もしくは無置換のチエニル基を示す。Ａｒ６〜Ａｒ９のうち、少なくとも一つは置換もしくは無置換のチエニル基を示す。Ｒ１５〜Ｒ２０はそれぞれ独立に、水素原子、ハロゲン原子、ヒドロキシル基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基を示す。Ｒ１９とＲ２０とは環状構造を形成してもよい。
【００３３】
＜１０＞  前記有機化合物層が、下記一般式（VI）で示されるアミン化合物を含む＜１＞〜＜６＞のいずれか１項に記載の有機電界発光素子。
【００３４】
【化１０】
0005507185.tif 000011
【００３５】
一般式（VI）中、Ａｒ１０〜Ａｒ１５は、それぞれ独立に、総炭素数６〜２０の炭素環式芳香族基または総炭素数３〜２０の複素環式芳香族基を示す。Ｒ２１〜Ｒ２６はそれぞれ独立に、水素原子、ハロゲン原子、ヒドロキシル基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基、総炭素数６〜２０の炭素環式芳香族基、または総炭素数３〜２０の複素環式芳香族基を示す。ｎ３は１、２または３を示す。
【００３６】
＜１１＞  前記有機化合物層が、下記一般式（VII）で示されるアミン化合物を含む＜１＞〜＜６＞のいずれか１項に記載の有機電界発光素子。
【００３７】
【化１１】
0005507185.tif 000012
【００３８】
一般式（VII）中、Ｒ３１〜Ｒ４０は、それぞれ独立して、水素原子、ハロゲン原子、シアノ基、ヒドロキシ基、炭素数１〜２０の置換もしくは無置換の直鎖状又は分岐状のアルキル基、炭素数３〜２０の置換もしくは無置換のシクロアルキル基、炭素数５〜３０の置換もしくは無置換のヘテロシクロアルキル基、炭素数１〜２０の置換もしくは無置換の直鎖状又は分岐状のアルコキシ基、炭素数６〜３０の置換もしくは無置換のアリール基、炭素数７〜３０の置換もしくは無置換のアラルキル基、または炭素数２〜３０の置換もしくは無置換のヘテロアリール基を表す。Ｙ１およびＹ２は、それぞれ独立に酸素原子または硫黄原子を表し、Ａｒ１６およびＡｒ１７は、それぞれ独立して、炭素数６〜３０の置換もしくは無置換のアリール基、または炭素数２〜３０の置換もしくは無置換のヘテロアリール基を表す。
【発明の効果】
【００３９】
本発明によれば、高い発光効率と低い駆動電圧を有し、かつ耐久性に優れた有機ＥＬ素子が提供される。
【発明を実施するための形態】
【００４０】
以下、本発明の有機電界発光素子について詳細に説明する。
本発明の有機電界発光素子は、一対の電極間に、発光層を含む少なくとも一層の有機化合物層を挟持し、該発光層が下記一般式（Ｃ−１）で表される化合物を含有することを特徴とする。
【００４１】
【化１２】
0005507185.tif 000013
【００４２】
一般式（Ｃ−１）中、Ｑ１、Ｑ２、Ｑ３およびＱ４はそれぞれ独立にＰｔに配位する配位子を表す。Ｌ１、Ｌ２およびＬ３はそれぞれ独立に単結合または二価の連結基を表す。
【００４３】
本発明において発光層は、一般式（Ｃ−１）で表される化合物を１種以上を含めばよく、２種以上を含んでもよい。
発光素子の性質上、陽極及び陰極のうち少なくとも一方の電極は、透明または半透明であることが好ましい。
【００４４】
本発明における有機化合物層は、単層または積層のいずれであってもよい。積層の場合の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００４５】
１．一般式（Ｃ−１）で表される化合物の説明
次に本発明の有機電界発光素子に用いる一般式（Ｃ−１）で表される化合物について、詳細に説明する。
本発明において発光材料として用いられる化合物は、下記一般式（Ｃ−１）で表される化合物である。
【００４６】
【化１３】
0005507185.tif 000014
【００４７】
一般式（Ｃ−１）中、Ｑ１、Ｑ２、Ｑ３およびＱ４はそれぞれ独立にＰｔに配位する配位子を表す。Ｌ１、Ｌ２およびＬ３はそれぞれ独立に単結合または二価の連結基を表す。
【００４８】
一般式（Ｃ−１）について説明する。
Ｑ１、Ｑ２、Ｑ３およびＱ４はそれぞれ独立にＰｔに配位する配位子を表す。この時、Ｑ１、Ｑ２、Ｑ３およびＱ４とＰｔの結合は、共有結合、イオン結合、配位結合などいずれであっても良い。Ｑ１、Ｑ２、Ｑ３およびＱ４中のＰｔに結合する原子としては、炭素原子、窒素原子、酸素原子、硫黄原子、リン原子が好ましく、Ｑ１、Ｑ２、Ｑ３およびＱ４中のＰｔに結合する原子の内、少なくとも一つが炭素原子であることが好ましく、二つが炭素原子であることがより好ましく、二つが炭素原子で、二つが窒素原子であることが特に好ましい。
【００４９】
炭素原子でＰｔに結合するＱ１、Ｑ２、Ｑ３およびＱ４としては、アニオン性の配位子でも中性の配位子でもよく、アニオン性の配位子としてはビニル配位子、芳香族炭化水素環配位子（例えばベンゼン配位子、ナフタレン配位子、アントラセン配位子、フェナントレン配位子など）、ヘテロ環配位子（例えばフラン配位子、チオフェン配位子、ピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子および、それらを含む縮環体（例えばキノリン配位子、ベンゾチアゾール配位子など））が挙げられる。中性の配位子としてはカルベン配位子が挙げられる。
【００５０】
窒素原子でＰｔに結合するＱ１、Ｑ２、Ｑ３およびＱ４としては、中性の配位子でもアニオン性の配位子でもよく、中性の配位子としては含窒素芳香族ヘテロ環配位子（ピリジン配位子、ピラジン配位子、ピリミジン配位子、ピリダジン配位子、トリアジン配位子、イミダゾール配位子、ピラゾール配位子、トリアゾール配位子、オキサゾール配位子、チアゾール配位子およびそれらを含む縮環体（例えばキノリン配位子、ベンゾイミダゾール配位子など））、アミン配位子、ニトリル配位子、イミン配位子が挙げられる。アニオン性の配位子としては、アミノ配位子、イミノ配位子、含窒素芳香族ヘテロ環配位子（ピロール配位子、イミダゾール配位子、トリアゾール配位子およびそれらを含む縮環体（例えはインドール配位子、ベンゾイミダゾール配位子など））が挙げられる。
【００５１】
酸素原子でＰｔに結合するＱ１、Ｑ２、Ｑ３およびＱ４としては、中性の配位子でもアニオン性の配位子でもよく、中性の配位子としてはエーテル配位子、ケトン配位子、エステル配位子、アミド配位子、含酸素ヘテロ環配位子（フラン配位子、オキサゾール配位子およびそれらを含む縮環体（ベンゾオキサゾール配位子など））が挙げられる。アニオン性の配位子としては、アルコキシ配位子、アリールオキシ配位子、ヘテロアリールオキシ配位子、アシルオキシ配位子、シリルオキシ配位子などが挙げられる。
【００５２】
硫黄原子でＰｔに結合するＱ１、Ｑ２、Ｑ３およびＱ４としては、中性の配位子でもアニオン性の配位子でもよく、中性の配位子としてはチオエーテル配位子、チオケトン配位子、チオエステル配位子、チオアミド配位子、含硫黄ヘテロ環配位子（チオフェン配位子、チアゾール配位子およびそれらを含む縮環体（ベンゾチアゾール配位子など））が挙げられる。アニオン性の配位子としては、アルキルメルカプト配位子、アリールメルカプト配位子、ヘテロアリールメルカプト配位子などが挙げられる。
【００５３】
リン原子でＰｔに結合するＱ１、Ｑ２、Ｑ３およびＱ４としては、中性の配位子でもアニオン性の配位子でもよく、中性の配位子としてはホスフィン配位子、リン酸エステル配位子、亜リン酸エステル配位子、含リンヘテロ環配位子（ホスフィニン配位子など）が挙げられ、アニオン性の配位子としては、ホスフィノ配位子、ホスフィニル配位子、ホスホリル配位子などが挙げられる。
Ｑ１、Ｑ２、Ｑ３およびＱ４で表される基は、置換基を有していてもよく、置換基としては後述する置換基群Ａとして挙げたものが適宜適用できる。また置換基同士が連結していてもよい（Ｑ３とＱ４が連結した場合、環状四座配位子のＰｔ錯体になる）。
【００５４】
Ｑ１、Ｑ２、Ｑ３およびＱ４で表される基として好ましくは、炭素原子でＰｔに結合する芳香族炭化水素環配位子、炭素原子でＰｔに結合する芳香族ヘテロ環配位子、窒素原子でＰｔに結合する含窒素芳香族ヘテロ環配位子、アシルオキシ配位子、アルキルオキシ配位子、アリールオキシ配位子、ヘテロアリールオキシ配位子、シリルオキシ配位子であり、より好ましくは、炭素原子でＰｔに結合する芳香族炭化水素環配位子、炭素原子でＰｔに結合する芳香族ヘテロ環配位子、窒素原子でＰｔに結合する含窒素芳香族ヘテロ環配位子、アシルオキシ配位子、アリールオキシ配位子であり、さらに好ましくは炭素原子でＰｔに結合する芳香族炭化水素環配位子、炭素原子でＰｔに結合する芳香族ヘテロ環配位子、窒素原子でＰｔに結合する含窒素芳香族ヘテロ環配位子、アシルオキシ配位子である。
【００５５】
Ｌ１、Ｌ２およびＬ３は、単結合または二価の連結基を表す。Ｌ１、Ｌ２およびＬ３で表される二価の連結基としては、アルキレン基（メチレン、エチレン、プロピレンなど）、アリーレン基（フェニレン、ナフタレンジイル）、ヘテロアリーレン基（ピリジンジイル、チオフェンジイルなど）、イミノ基（−ＮＲ−）（フェニルイミノ基など）、オキシ基（−Ｏ−）、チオ基（−Ｓ−）、ホスフィニデン基（−ＰＲ−）（フェニルホスフィニデン基など）、シリレン基（−ＳｉＲＲ’−）（ジメチルシリレン基、ジフェニルシリレン基など）、またはこれらを組み合わせたものが挙げられる。これらの連結基は、さらに置換基を有していてもよい。
【００５６】
錯体の安定性および発光量子収率の観点から、Ｌ１、Ｌ２およびＬ３として好ましくは単結合、アルキレン基、アリーレン基、ヘテロアリーレン基、イミノ基、オキシ基、チオ基、シリレン基であり、より好ましくは単結合、アルキレン基、アリーレン基、イミノ基であり、さらに好ましくは単結合、アルキレン基、アリーレン基であり、さらに好ましくは、単結合、メチレン基、フェニレン基であり、さらに好ましくは単結合、ジ置換のメチレン基であり、さらに好ましくは単結合、ジメチルメチレン基、ジエチルメチレン基、ジイソブチルメチレン基、ジベンジルメチレン基、エチルメチルメチレン基、メチルプロピルメチレン基、イソブチルメチルメチレン基、ジフェニルメチレン基、メチルフェニルメチレン基、シクロヘキサンジイル基、シクロペンタンジイル基、フルオレンジイル基、フルオロメチルメチレン基であり、特に好ましくは単結合、ジメチルメチレン基、ジフェニルメチレン基、シクロヘキサンジイル基である。
【００５７】
一般式（Ｃ−１）で表される白金錯体のなかでも、下記一般式（Ｃ−２）で表される白金錯体が好ましい態様である。
【００５８】
【化１４】
0005507185.tif 000015
【００５９】
一般式（Ｃ−２）中、Ｌ２１は単結合または二価の連結基を表す。Ａ２１およびＡ２２はそれぞれ独立にＣまたはＮを表す。Ｚ２１およびＺ２２はそれぞれ独立に窒素原子と共に含窒素芳香族ヘテロ環を形成する。Ｚ２３およびＺ２４はそれぞれ独立にＡ２１およびＡ２２と共にベンゼン環または芳香族ヘテロ環を形成する。
【００６０】
一般式（Ｃ−２）について説明する。Ｌ２１は、前記一般式（Ｃ−１）中のＬ１と同義であり、また好ましい範囲も同様である。
一般式（Ｃ−２）におけるＡ２１、およびＡ２２はそれぞれ独立に炭素原子または窒素原子を表す。Ａ２１、およびＡ２２の内、少なくとも一方は炭素原子であることが好ましく、Ａ２１、Ａ２２が共に炭素原子であることが、錯体の安定性の観点および錯体の発光量子収率の観点から好ましい。
【００６１】
一般式（Ｃ−２）におけるＺ２１、およびＺ２２は、それぞれ独立に含窒素芳香族ヘテロ環を表す。Ｚ２１、およびＺ２２で表される含窒素芳香族ヘテロ環としては、ピリジン環、ピリミジン環、ピラジン環、トリアジン環、イミダゾール環、ピラゾール環、オキサゾール環、チアゾール環、トリアゾール環、オキサジアゾール環、チアジアゾール環などが挙げられる。錯体の安定性、発光波長制御および発光量子収率の観点から、Ｚ２１、およびＺ２２で表される環として好ましくは、ピリジン環、ピラジン環、イミダゾール環、ピラゾール環であり、より好ましくはピリジン環、イミダゾール環、ピラゾール環であり、さらに好ましくはピリジン環、ピラゾール環であり、特に好ましくはピリジン環である。
【００６２】
一般式（Ｃ−２）におけるＺ２１、およびＺ２２で表される含窒素芳香族ヘテロ環は置換基を有していてもよく、炭素原子上の置換基としては後述する置換基群Ａが、窒素原子上の置換基としては後述する置換基群Ｂが適用できる。炭素原子上の置換基として好ましくはアルキル基、ポリフルオロアルキル基、アリール基、芳香族へテロ環基、ジアルキルアミノ基、ジアリールアミノ基、アルコキシ基、シアノ基、ハロゲン原子である。置換基は発光波長や電位の制御のために適宜選択されるが、短波長化させる場合には電子供与性基、フッ素原子、芳香環基が好ましく、例えばアルキル基、ジアルキルアミノ基、アルコキシ基、フッ素原子、アリール基、芳香族ヘテロ環基などが選択される。また長波長化させる場合には電子求引性基が好ましく、例えばシアノ基、ポリフルオロアルキル基などが選択される。Ｎ上の置換基として好ましくは、アルキル基、アリール基、芳香族ヘテロ環基であり、錯体の安定性の観点からアルキル基、アリール基が好ましい。前記置換基同士は連結して縮合環を形成していてもよく、形成される環としては、ベンゼン環、ピリジン環、ピラジン環、ピリダジン環、ピリミジン環、イミダゾール環、オキサゾール環、チアゾール環、ピラゾール環、チオフェン環、フラン環などが挙げられる。
【００６３】
一般式（Ｃ−２）におけるＺ２３、およびＺ２４は、それぞれ独立にベンゼン環または芳香族ヘテロ環を表す。Ｚ２３、およびＺ２４で表される含窒素芳香族ヘテロ環としては、ピリジン環、ピリミジン環、ピラジン環、ピリダジン環、トリアジン環、イミダゾール環、ピラゾール環、オキサゾール環、チアゾール環、トリアゾール環、オキサジアゾール環、チアジアゾール環、チオフェン環、フラン環などが挙げられる。錯体の安定性、発光波長制御および発光量子収率の観点からＺ２３、およびＺ２４で表される環として好ましくは、ベンゼン環、ピリジン環、ピラジン環、イミダゾール環、ピラゾール環、チオフェン環であり、より好ましくはベンゼン環、ピリジン環、ピラゾール環であり、さらに好ましくはベンゼン環、ピリジン環である。
【００６４】
一般式（Ｃ−２）におけるＺ２３、およびＺ２４で表されるベンゼン環、含窒素芳香族ヘテロ環は置換基を有していてもよく、炭素原子上の置換基としては後述する置換基群Ａが、窒素原子上の置換基としては後述する置換基群Ｂが適用できる。炭素上の置換基として好ましくはアルキル基、ポリフルオロアルキル基、アリール基、芳香族へテロ環基、ジアルキルアミノ基、ジアリールアミノ基、アルコキシ基、シアノ基、ハロゲン原子である。置換基は発光波長や電位の制御のために適宜選択されるが、長波長化させる場合には電子供与性基、芳香環基が好ましく、例えばアルキル基、ジアルキルアミノ基、アルコキシ基、アリール基、芳香族ヘテロ環基などが選択される。また短波長化させる場合には電子求引性基が好ましく、例えばフッ素基、シアノ基、ポリフルオロアルキル基などが選択される。Ｎ上の置換基として好ましくは、アルキル基、アリール基、芳香族ヘテロ環基であり、錯体の安定性の観点からアルキル基、アリール基が好ましい。前記置換基同士は連結して縮合環を形成していてもよく、形成される環としては、ベンゼン環、ピリジン環、ピラジン環、ピリダジン環、ピリミジン環、イミダゾール環、オキサゾール環、チアゾール環、ピラゾール環、チオフェン環、フラン環などが挙げられる。
【００６５】
一般式（Ｃ−２）で表される白金錯体のうち、本発明の好ましい態様の一つは下記一般式（Ｃ−３）で表される白金錯体である。
【００６６】
【化１５】
0005507185.tif 000016
【００６７】
一般式（Ｃ−３）中、Ａ３0１〜Ａ３１３は、それぞれ独立に、Ｃ−ＲまたはＮを表す。Ｒは水素原子または置換基を表す。Ｌ３１は単結合または二価の連結基を表す。
【００６８】
一般式（Ｃ−３）について説明する。Ｌ３１は一般式（Ｃ−２）におけるＬ２１と同義であり、また好ましい範囲も同様である。Ａ３0１〜Ａ３0６は、それぞれ独立にＣ−ＲまたはＮを表す。Ｒは水素原子または置換基を表す。Ｒで表される置換基としては、後述する置換基群Ａとして挙げたものが適用できる。
【００６９】
Ａ３0１〜Ａ３0６として好ましくはＣ−Ｒであり、Ｒ同士が互いに連結して環を形成していても良い。Ａ３0１〜Ａ３0６がＣ−Ｒである場合に、Ａ３０２、およびＡ３０５のＲとして好ましくは水素原子、アルキル基、アリール基、アミノ基、アルコキシ基、アリールオキシ基、フッ素基、またはシアノ基であり、より好ましくは水素原子、アミノ基、アルコキシ基、アリールオキシ基、またはフッ素基であり、特に好ましくは水素原子、フッ素基である。Ａ３０１、Ａ３０３、Ａ３０４、およびＡ３０６のＲとして好ましくは水素原子、アルキル基、アリール基、アミノ基、アルコキシ基、アリールオキシ基、フッ素基、またはシアノ基であり、より好ましくは水素原子、アミノ基、アルコキシ基、アリールオキシ基、またはフッ素基であり、特に好ましく水素原子である。Ａ３０７、Ａ３０８、Ａ３０９およびＡ３１０は、それぞれ独立に、Ｃ−ＲまたはＮを表す。Ｒは水素原子または置換基を表す。Ｒで表される置換基としては、後述の置換基群Ａとして挙げたものが適用できる。
【００７０】
Ａ３０７、Ａ３０８、Ａ３０９およびＡ３１０がＣ−Ｒである場合に、Ｒとして好ましくは水素原子、アルキル基、ポリフルオロアルキル基、アリール基、芳香族へテロ環基、ジアルキルアミノ基、ジアリールアミノ基、アルキルオキシ基、シアノ基、またはハロゲン原子であり、より好ましくは、水素原子、アルキル基、ポリフルオロアルキル基、アリール基、ジアルキルアミノ基、シアノ基、またはフッ素原子、更に好ましくは、水素原子、アルキル基、トリフルオロメチル基、またはフッ素原子である。また可能な場合は置換基同士が連結して縮環構造を形成してもよい。発光波長を短波長側にシフトさせる場合、Ａ３０８がＮ原子であることが好ましい。
【００７１】
上記の如くＡ３０７〜Ａ３１０を選択した場合、２つの炭素原子とＡ３０７、Ａ３０８、Ａ３０９およびＡ３１０から形成される６員環としては、ベンゼン環、ピリジン環、ピラジン環、ピリミジン環、ピリダジン環、トリアジン環が挙げられ、より好ましくは、ベンゼン環、ピリジン環、ピラジン環、ピリミジン環、ピリダジン環であり、特に好ましくはベンゼン環、ピリジン環である。前記６員環が、ピリジン環、ピラジン環、ピリミジン環、ピリダジン環（特に好ましくはピリジン環）であることにより、ベンゼン環と比較して、金属−炭素結合を形成する位置に存在する水素原子の酸性度が向上する為、より金属錯体を形成しやすくなる点有利である。
【００７２】
Ａ３１１、Ａ３１２およびＡ３１３は、それぞれ独立に、Ｃ−ＲまたはＮを表す。Ｒは水素原子または置換基を表す。Ｒで表される置換基としては、後述の置換基群Ａとして挙げたものが適用できる。Ａ３１１、Ａ３１２およびＡ３１３がＣ−Ｒである場合に、Ｒとして好ましくは水素原子、アルキル基、ポリフルオロアルキル基、アリール基、芳香族へテロ環基、ジアルキルアミノ基、ジアリールアミノ基、アルキルオキシ基、シアノ基、またはハロゲン原子であり、より好ましくは、水素原子、アルキル基、ポリフルオロアルキル基、アリール基、ジアルキルアミノ基、シアノ基、フッ素原子、更に好ましくは、水素原子、アルキル基、トリフルオロメチル基、フッ素原子である。また可能な場合は置換基同士が連結して、縮環構造を形成してもよい。Ａ３１１、Ａ３１２およびＡ３１３のうち少なくとも一つはＮであることが好ましく、特にＡ３１１がＮであることが好ましい。
【００７３】
置換基群Ａを説明する。
（置換基群Ａ）
アルキル基（好ましくは炭素数１〜３０、より好ましくは炭素数１〜２０、特に好ましくは炭素数１〜１０であり、例えばメチル、エチル、イソプロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数２〜３０、より好ましくは炭素数２〜２０、特に好ましくは炭素数２〜１２であり、例えばアセチル、ベンゾイル、ホルミル、ピバロイルなどが挙げられる。）、
【００７４】
アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、
【００７５】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（芳香族ヘテロ環基も包含し、好ましくは炭素数１〜３０、より好ましくは炭素数１〜１２であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレニエニル、テルリエニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、ホスホリル基（例えばジフェニルホスホリル基、ジメチルホスホリル基などが挙げられる。）が挙げられる。
【００７６】
置換基群Ｂを説明する。
（置換基群Ｂ）
アルキル基（好ましくは炭素数１〜３０、より好ましくは炭素数１〜２０、特に好ましくは炭素数１〜１０であり、例えばメチル、エチル、イソプロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、シアノ基、ヘテロ環基（芳香族ヘテロ環基も包含し、好ましくは炭素数１〜３０、より好ましくは炭素数１〜１２であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレニエニル、テルリエニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。）
【００７７】
本発明において、上記アルキル基等の置換基の「炭素数」とは、アルキル基等の置換基が他の置換基によって置換されてもよい場合も含み、当該他の置換基の炭素数も包含する意味で用いる。
【００７８】
一般式（Ｃ−２）で表される白金錯体のうち、より好ましい態様の一つは下記一般式（Ｃ−４Ａ）で表される白金錯体である。
【００７９】
【化１６】
0005507185.tif 000017
【００８０】
一般式（Ｃ−４Ａ）中、Ａ４０１〜Ａ４１４はそれぞれ独立にＣ−ＲまたはＮを表す。Ｒは水素原子または置換基を表す。Ｌ４１は単結合または二価の連結基を表す。
【００８１】
一般式（Ｃ−４Ａ）について説明する。
Ａ４０１〜Ａ４１４はそれぞれ独立にＣ−ＲまたはＮを表す。Ｒは水素原子または置換基を表す。Ａ４０１〜Ａ４０６およびＬ４１は、前記一般式（Ｃ−３）におけるＡ３０１〜Ａ３０６およびＬ３１と同義であり、好ましい範囲も同様である。
【００８２】
Ａ４０７〜Ａ４１４としては、Ａ４０７〜Ａ４１０とＡ４１１〜Ａ４１４のそれぞれにおいて、Ｎ(窒素原子)の数は、０〜２が好ましく、０〜１がより好ましい。発光波長を短波長側にシフトさせる場合、Ａ４０８、Ａ４１２がＮ原子であることが好ましく、Ａ４０８とＡ４１２が共にＮ原子であることがさらに好ましい。
Ａ４０７〜Ａ４１４がＣ−Ｒを表す場合に、Ａ４０８、Ａ４１２のＲとして好ましくは水素原子、アルキル基、ポリフルオロアルキル基、アリール基、アミノ基、アルコキシ基、アリールオキシ基、フッ素基、シアノ基であり、より好ましくは水素原子、ポリフルオロアルキル基、アルキル基、アリール基、フッ素基、シアノ基であり、特に好ましくは、水素原子、フェニル基、ポリフルオロアルキル基、シアノ基である。Ａ４０７、Ａ４０９、Ａ４１１、Ａ４１３のＲとして好ましくは水素原子、アルキル基、ポリフルオロアルキル基、アリール基、アミノ基、アルコキシ基、アリールオキシ基、フッ素基、シアノ基であり、より好ましくは水素原子、ポリフルオロアルキル基、フッ素基、シアノ基であり、特に好ましく水素原子、フェニル基、フッ素基である。Ａ４１０、Ａ４１４のＲとして好ましくは水素原子、フッ素基であり、より好ましくは水素原子である。Ａ４０７〜Ａ４０９、Ａ４１１〜Ａ４１３のいずれかがＣ−Ｒを表す場合に、Ｒ同士が互いに連結して環を形成していてもよい。
【００８３】
一般式（Ｃ−４Ａ）で表される白金錯体のうち、より好ましい態様の一つは下記一般式（Ｃ−４Ｂ）で表される白金錯体である。
【００８４】
【化１７】
0005507185.tif 000018
【００８５】
一般式（Ｃ−４Ｂ）中、Ａ４０８、およびＡ４１２はそれぞれ独立にＣ−ＲまたはＮを表す。Ｒは水素原子または置換基を表す。ＲＣ１〜ＲＣ１６は水素原子または置換基を表す。
【００８６】
一般式（Ｃ−４Ｂ）において、Ａ４０８、およびＡ４１２は一般式（Ｃ−４Ａ）におけるＡ４０８、およびＡ４１２とそれぞれ同義である。
一般式（Ｃ−４Ｂ）において、ＲＣ１〜ＲＣ１６は水素原子または置換基を表す。ＲＣ１〜ＲＣ６として好ましくは水素原子、アルキル基、アリール基、アミノ基、アルコキシ基、アリールオキシ基、フッ素基、シアノ基であり、より好ましくは水素原子、アミノ基、アルコキシ基、アリールオキシ基、フッ素基であり、特に好ましく水素原子、フッ素基であり、特に好ましく水素原子である。ＲＣ７、ＲＣ９、ＲＣ１１、ＲＣ１３として好ましくは水素原子、アルキル基、フルオロアルキル基、アリール基、アミノ基、アルコキシ基、アリールオキシ基、フッ素基、シアノ基であり、より好ましくは水素原子、フルオロアルキル基、フッ素基、シアノ基であり、特に好ましく水素原子、フッ素基である。ＲＣ１０、ＲＣ１４として好ましくは水素原子、フッ素基であり、より好ましくは水素原子である。ＲＣ１５、ＲＣ１６として好ましくは水素原子、メチル基、エチル基、プロピル基、ブチル基、フルオロメチル基、フッ素基、イソブチル基、ベンジル基、フェニル基、ＲＣ１５とＲＣ１６が連結してシクロヘキサン環を形成する基、ＲＣ１５とＲＣ１６が連結してシクロペンタン環を形成する基、ＲＣ１５とＲＣ１６が連結してフルオレン環を形成する基であり、より好ましくはメチル基、エチル基、イソブチル基、ベンジル基、フェニル基、ＲＣ１５とＲＣ１６が連結してシクロヘキサン環を形成する基、ＲＣ１５とＲＣ１６が連結してシクロペンタン環を形成する基、ＲＣ１５とＲＣ１６が連結してフルオレン環を形成する基であり、さらに好ましくはメチル基、エチル基、イソブチル基、フェニル基、ＲＣ１５とＲＣ１６が連結してシクロヘキサン環を形成する基であり、特に好ましくはメチル基、フェニル基である。
【００８７】
一般式（Ｃ−２）で表される白金錯体のうち、より好ましい態様の一つは下記一般式（Ｃ−５）で表される白金錯体である。
【００８８】
【化１８】
0005507185.tif 000019
【００８９】
一般式（Ｃ−５）中、Ａ５0１〜Ａ５１２は、それぞれ独立に、Ｃ−ＲまたはＮを表す。Ｒは水素原子または置換基を表す。Ｌ５１は単結合または二価の連結基を表す。
【００９０】
一般式（Ｃ−５）について説明する。Ａ５０１〜Ａ５０６およびＬ５１は、前記一般式（Ｃ−３）におけるＡ３０１〜Ａ３０６およびＬ３１とそれぞれ同義であり、好ましい範囲も同様である。
【００９１】
Ａ５０７、Ａ５０８およびＡ５０９とＡ５１０、Ａ５１１およびＡ５１２は、それぞれ独立に、一般式（Ｃ−３）におけるＡ３１１、Ａ３１２およびＡ３１３と同義であり、また好ましい範囲も同様である。
【００９２】
一般式（Ｃ−１）で表される白金錯体のうち、より好ましい別の態様は下記一般式（Ｃ−６）で表される化合物である。
【００９３】
【化１９】
0005507185.tif 000020
【００９４】
一般式（Ｃ−６）中、Ｌ６１は単結合または二価の連結基を表す。Ａ６１はそれぞれ独立にＣまたはＮを表す。Ｚ６１、Ｚ６２はそれぞれ独立に窒素原子とともに含窒素芳香族ヘテロ環を形成する。Ｚ６３はＡ６１と共にベンゼン環または芳香族ヘテロ環を形成する。ＹはＰｔに結合するアニオン性の非環状配位子である。
【００９５】
一般式（Ｃ−６）について説明する。Ｌ６１は、前記一般式（Ｃ−１）中のＬ１と同義であり、また好ましい範囲も同様である。
【００９６】
Ａ６１はＣまたはＮを表す。錯体の安定性の観点および錯体の発光量子収率の観点からＡ６１はＣであることが好ましい。
【００９７】
Ｚ６１、Ｚ６２は、それぞれ前記一般式（Ｃ−２）におけるＺ２１、Ｚ２２と同義であり、また好ましい範囲も同様である。Ｚ６３は、前記一般式（Ｃ−２）におけるＺ２３と同義であり、また好ましい範囲も同様である。
【００９８】
ＹはＰｔに結合するアニオン性の非環状配位子である。非環状配位子とはＰｔに結合する原子が配位子の状態で環を形成していないものである。Ｙ中のＰｔに結合する原子としては、炭素原子、窒素原子、酸素原子、硫黄原子が好ましく、窒素原子、酸素原子がより好ましく、酸素原子が最も好ましい。
炭素原子でＰｔに結合するＹとしてはビニル配位子が挙げられる。窒素原子でＰｔに結合するＹとしてはアミノ配位子、イミノ配位子が挙げられる。酸素原子でＰｔに結合するＹとしては、アルコキシ配位子、アリールオキシ配位子、ヘテロアリールオキシ配位子、アシルオキシ配位子、シリルオキシ配位子、カルボキシル配位子、リン酸配位子、スルホン酸配位子などが挙げられる。硫黄原子でＰｔに結合するＹとしては、アルキルメルカプト配位子、アリールメルカプト配位子、ヘテロアリールメルカプト配位子、チオカルボン酸配位子などが挙げられる。
Ｙで表される配位子は、置換基を有していてもよく、置換基としては前記置換基群Ａとして挙げたものが適宜適用できる。また置換基同士が連結していても良い。
【００９９】
Ｙで表される配位子として好ましくは酸素原子でＰｔに結合する配位子であり、より好ましくはアシルオキシ配位子、アルキルオキシ配位子、アリールオキシ配位子、ヘテロアリールオキシ配位子、シリルオキシ配位子であり、さらに好ましくはアシルオキシ配位子である。
【０１００】
一般式（Ｃ−６）で表される白金錯体のうち、より好ましい態様の一つは下記一般式（Ｃ−７）で表される白金錯体である。
【０１０１】
【化２０】
0005507185.tif 000021
【０１０２】
一般式（Ｃ−７）中、Ａ７0１〜Ａ７１０は、それぞれ独立に、Ｃ−ＲまたはＮを表す。Ｒは水素原子または置換基を表す。Ｌ７１は単結合または二価の連結基を表す。ＹはＰｔに結合するアニオン性の非環状配位子である。
【０１０３】
一般式（Ｃ−７）について説明する。Ｌ７１は、前記一般式（Ｃ−６）中のＬ６１と同義であり、また好ましい範囲も同様である。Ａ７０１〜Ａ７１０は一般式（Ｃ−３）におけるＡ３０１〜Ａ３１０と同義であり、また好ましい範囲も同様である。Ｙは一般式（Ｃ−６）におけるそれと同義であり、また好ましい範囲も同様である。
【０１０４】
一般式（Ｃ−１）で表される白金錯体として具体的には、特開２００５−３１０７３３号公報の〔０１４３〕〜〔０１５２〕、〔０１５７〕〜〔０１５８〕、〔０１６２〕〜〔０１６８〕に記載の化合物、特開２００６−２５６９９９号公報の〔００６５〕〜〔００８３〕に記載の化合物、特開２００６-９３５４２号公報の〔００６５〕〜〔００９０〕に記載の化合物、特開２００７−７３８９１号公報の〔００６３〕〜〔００７１〕に記載の化合物、特開２００７−３２４３０９号公報の〔００７９〕〜〔００８３〕に記載の化合物、特開２００６−９３５４２号公報の〔００６５〕〜〔００９０〕に記載の化合物、特開２００７−９６２５５号公報の〔００５５〕〜〔００７１〕に記載の化合物、特開２００６−３１３７９６号公報の〔００４３〕〜〔００４６〕が挙げられ、その他以下に例示する白金錯体が挙げられる。
【０１０５】
【化２１】
0005507185.tif 000022
【０１０６】
【化２２】
0005507185.tif 000023
【０１０７】
【化２３】
0005507185.tif 000024
【０１０８】
【化２４】
0005507185.tif 000025
【０１０９】
以下に、一般式（Ｃ−４Ａ）および一般式（Ｃ−４Ｂ）に含まれる例示化合物を示す。
【０１１０】
【化２５】
0005507185.tif 000026
【０１１１】
【化２６】
0005507185.tif 000027
【０１１２】
【化２７】
0005507185.tif 000028
【０１１３】
【化２８】
0005507185.tif 000029
【０１１４】
【化２９】
0005507185.tif 000030
【０１１５】
【化３０】
0005507185.tif 000031
【０１１６】
【化３１】
0005507185.tif 000032
【０１１７】
【化３２】
0005507185.tif 000033
【０１１８】
【化３３】
0005507185.tif 000034
【０１１９】
以上、一般式（Ｃ−４Ａ）の例示化合物を示した。以下に一般式（Ｃ−３）の例示化合物を示す。
【０１２０】
【化３４】
0005507185.tif 000035
【０１２１】
【化３５】
0005507185.tif 000036
【０１２２】
【化３６】
0005507185.tif 000037
【０１２３】
【化３７】
0005507185.tif 000038
【０１２４】
【化３８】
0005507185.tif 000039
【０１２５】
【化３９】
0005507185.tif 000040
【０１２６】
【化４０】
0005507185.tif 000041
【０１２７】
【化４１】
0005507185.tif 000042
【０１２８】
【化４２】
0005507185.tif 000043
【０１２９】
【化４３】
0005507185.tif 000044
【０１３０】
【化４４】
0005507185.tif 000045
【０１３１】
【化４５】
0005507185.tif 000046
【０１３２】
【化４６】
0005507185.tif 000047
【０１３３】
一般式（Ｃ−１）で表される白金錯体化合物は、例えば、Ｊｏｕｒｎａｌ  ｏｆ  Ｏｒｇａｎｉｃ  Ｃｈｅｍｉｓｔｒｙ  ５３，７８６，（１９８８）、Ｇ．Ｒ．Ｎｅｗｋｏｍｅ  ｅｔ  ａｌ．）の７８９頁、左段５３行〜右段７行に記載の方法、７９０頁、左段１８行〜３８行に記載の方法、７９０頁、右段１９行〜３０行に記載の方法およびその組み合わせ、Ｃｈｅｍｉｓｃｈｅ  Ｂｅｒｉｃｈｔｅ  １１３，２７４９（１９８０）、Ｈ．Ｌｅｘｙ  ほか）の、２７５２頁、２６行〜３５行に記載の方法等、種々の手法で合成できる。
【０１３４】
例えば、配位子、またはその解離体と金属化合物を溶媒（例えば、ハロゲン系溶媒、アルコール系溶媒、エーテル系溶媒、エステル系溶媒、ケトン系溶媒、ニトリル系溶媒、アミド系溶媒、スルホン系溶媒、スルホキサイド系溶媒、水などが挙げられる）の存在下、もしくは、溶媒非存在下、塩基の存在下（無機、有機の種々の塩基、例えば、ナトリウムメトキシド、ｔ−ブトキシカリウム、トリエチルアミン、炭酸カリウムなどが挙げられる）、もしくは、塩基非存在下、室温以下、もしくは加熱し（通常の加熱以外にもマイクロウェーブで加熱する手法も有効である）得ることができる。
【０１３５】
発光層における一般式（Ｃ−１）で表される化合物の含有量は発光層の全構成成分に対して、１〜３０質量％であることが好ましく、３〜２５質量％であることがより好ましく、５〜２０質量％であることがさらに好ましい。
【０１３６】
２．発光層
発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明に於ける発光層は、前記一般式（Ｃ−１）で表される化合物を発光材料として用いる。また発光材料として他の燐光発光材料、蛍光発光材料を添加して用いることができる。本発明に於ける発光層は、さらにホスト材料を含有するのが好ましい。ホスト材料としては正孔輸送性ホスト材料、及び電子輸送性ホスト材料のいずれも用いることができる。
【０１３７】
本発明に於ける発光層の厚みは、特に限定されるものではないが、通常、１ｎｍ〜５００ｎｍであり、好ましくは２ｎｍ〜２００ｎｍ、より好ましくは３ｎｍ〜１００ｎｍである。
【０１３８】
２−１．発光材料
発光材料としては、一般式（Ｃ−１）で表される化合物が用いられるが、他の蛍光発光材料及び燐光発光材料を併用してもよい。また、ホスト材料からのエネルギー移動を促進する目的で特開２００７−２９０７４８号公報や特開２００８−０８９８４３号公報に開示されている方法を用いることもできる。
【０１３９】
（ａ）燐光発光材料
燐光発光材料としては、一般に、遷移金属原子又はランタノイド原子を含む金属錯体を挙げることができる。
遷移金属原子としては、好ましくは、ルテニウム、ロジウム、パラジウム、タングステン、レニウム、オスミウム、イリジウム、及び白金が挙げられ、より好ましくは、レニウム、イリジウム、及び白金であり、更に好ましくはイリジウム、白金である。
ランタノイド原子としては、例えばランタン、セリウム、プラセオジム、ネオジム、サマリウム、ユーロピウム、ガドリニウム、テルビウム、ジスプロシウム、ホルミウム、エルビウム、ツリウム、イッテルビウム、およびルテシウムが挙げられる。これらのランタノイド原子の中でも、ネオジム、ユーロピウム、及びガドリニウムが好ましい。
【０１４０】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、芳香族炭素環配位子（例えば、シクロペンタジエニルアニオン、ベンゼンアニオン、またはナフチルアニオンなど）、含窒素ヘテロ環配位子（例えば、フェニルピリジン、ベンゾキノリン、キノリノール、ビピリジル、またはフェナントロリンなど）、ジケトン配位子（例えば、アセチルアセトンなど）、カルボン酸配位子（例えば、酢酸配位子など）、アルコラト配位子（例えば、フェノラト配位子など）、一酸化炭素配位子、イソニトリル配位子、シアノ配位子であり、より好ましくは、含窒素ヘテロ環配位子である。
上記金属錯体は、化合物中に遷移金属原子を一つ有してもよいし、また、２つ以上有するいわゆる複核錯体であってもよい。異種の金属原子を同時に含有していてもよい。
【０１４１】
これらの中でも、発光材料の具体例としては、例えば、ＵＳ６３０３２３８Ｂ１号公報、ＵＳ６０９７１４７号公報、ＷＯ００／５７６７６号公報、ＷＯ００／７０６５５号公報、ＷＯ０１／０８２３０号公報、ＷＯ０１／３９２３４Ａ２号公報、ＷＯ０１／４１５１２Ａ１号公報、ＷＯ０２／０２７１４Ａ２号公報、ＷＯ０２／１５６４５Ａ１号公報、ＷＯ０２／４４１８９Ａ１号公報、特開２００１−２４７８５９号公報、特開２００２−３０２６７１号公報、特開２００２−１１７９７８号公報、特開２００２−２２５３５２号公報、特開２００２−２３５０７６号公報、特開２００３−１３３０７４号公報、特開２００２−１７０６８４号公報、ＥＰ１２１１２５７号公報、特開２００２−２２６４９５号公報、特開２００２−２３４８９４号公報、特開２００１−２４７８５９号公報、特開２００１−２９８４７０号公報、特開２００２−１７３６７４号公報、特開２００２−２０３６７８号公報、特開２００２−２０３６７９号公報、特開２００４−３５７７９１号公報、特開２００６−２５６９９９号公報等に記載の燐光発光化合物などが挙げられる。
【０１４２】
〔一般式（ＰＱ−１）で表される化合物〕
また、燐光発光材料としては、以下に示す一般式（ＰＱ−１）で表わされる化合物を発光層に含むことも好ましい態様である。
また、発光層が複数存在する場合には、一般式（ＰＱ−１）で表わされる化合物は、前記一般式（Ｃ−１）で表される化合物を含む発光層とは異なる発光層に含んでもよい。
発光層が複数存在するとは、複数の発光層が積層される場合、あるいは隣接して異なる発光層ユニットが存在する場合など多種の態様がある。
一般式（ＰＱ−１）で表される化合物について説明する。
【０１４３】
【化４７】
0005507185.tif 000048
【０１４４】
一般式ＰＱ−１中、Ｒ１〜Ｒ１０は水素原子または置換基を表す。置換基同士は可能であれば互いに結合して環を形成しても良い。Ｘ−Ｙは二座のモノアニオン性配位子を表す。ｎは１〜３の整数を表す。
【０１４５】
一般式ＰＱ−１におけるＲ１〜Ｒ１０で表される置換基としては下記に示す置換基群Ｃを挙げることができる。
（置換基群Ｃ）
アルキル基（好ましくは炭素数１〜３０、より好ましくは炭素数１〜２０、特に好ましくは炭素数１〜１０であり、例えばメチル、エチル、イソプロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、
【０１４６】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数２〜３０、より好ましくは炭素数２〜２０、特に好ましくは炭素数２〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、
【０１４７】
スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、
【０１４８】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（芳香族ヘテロ環基も包含し、好ましくは炭素数１〜３０、より好ましくは炭素数１〜１２であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレニエニル、テルリエニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、ホスホリル基（例えばジフェニルホスホリル基、ジメチルホスホリル基などが挙げられる。）が挙げられる。
【０１４９】
一般式ＰＱ−１におけるＲ１〜Ｒ１０として好ましくは、水素原子、アルキル基、アリール基、アミノ基、アルコキシ基、アリールオキシ基、ヘテロ環オキシ基、シアノ基、ヘテロ環基、シリル基、シリルオキシ基、フルオロ基であり、より好ましくは水素原子、アルキル基、アリール基、アミノ基、アルコキシ基、シアノ基、シリル基、フルオロ基であり、より好ましくは水素原子、アルキル基、アリール基であり、さらに好ましくは水素原子、メチル基、エチル基、イソプロピル基、t-ブチル基、ネオペンチル基、イソブチル基、フェニル基、ナフチル基、フェナントリル基、トリル基であり、さらに好ましくは水素原子、メチル基、フェニル基である。置換基同士は可能であれば互いに結合して環を形成しても良い。
一般式ＰＱ−１におけるｎは２〜３であることが好ましく、２であることがより好ましい。
【０１５０】
一般式ＰＱ−１における（Ｘ−Ｙ）は、二座のモノアニオン性配位子を示す。これらの配位子は、発光特性に直接寄与するのではなく、分子の発光特性を制御することができると考えられている。ｎは０、１または２でありうる。発光材料において使用される二座のモノアニオン性配位子を、当業界で公知であるものから選択することができる。二座のモノアニオン性配位子は、例えばＬａｍａｎｓｋｙらのＰＣＴ出願ＷＯ０２／１５６４５号パンフレットの８９〜９０頁に記載されている配位子が挙げられるが、本発明はこれに限定されない。好ましい二座のモノアニオン性配位子には、アセチルアセトネート（ａｃａｃ）およびピコリネート（ｐｉｃ）、およびこれらの誘導体が含まれる。本発明においては錯体の安定性、高い発光量子収率の観点から二座のモノアニオン性配位子はアセチルアセトネートであることが好ましい。
【０１５１】
【化４８】
0005507185.tif 000049
【０１５２】
前記一般式ＰＱ−１で表される化合物は、下記一般式ＰＱ−２で表される化合物であることが好ましい。
【０１５３】
【化４９】
0005507185.tif 000050
【０１５４】
一般式ＰＱ−２中、Ｒ８〜Ｒ１０は水素原子または置換基を表す。置換基同士は可能であれば互いに結合して環を形成しても良い。Ｘ−Ｙは二座のモノアニオン性配位子を表す。
【０１５５】
一般式ＰＱ−２におけるＲ８〜Ｒ１０及びＸ−Ｙは、一般式ＰＱ−１におけるＲ８〜Ｒ１０及びＸ−Ｙと同義であり、また好ましい範囲も同様である。
一般式ＰＱ−１で表される化合物の具体例を以下に列挙するが、以下に限定されるものではない。
【０１５６】
【化５０】
0005507185.tif 000051
【０１５７】
上記一般式ＰＱ−１で表される化合物として例示した化合物は、例えば特許第３９２９６３２号公報に記載の方法などの種々の方法で合成できる。例えば、ＦＲ−２は、２-フェニルキノリンを出発原料として、特許第３９２９６３２号公報の１８頁、２〜１３行に記載の方法で合成することができる。また、ＦＲ−３は、２−（２−ナフチル）キノリンを出発原料として、特許第３９２９６３２号公報の１８頁、１４行〜１９頁、８行に記載の方法で合成することができる。
【０１５８】
発光層に、一般式（Ｃ−１）で表される化合物と共に、一般式ＰＱ−１で表される化合物を使用する場合、一般式ＰＱ−１で表される化合物の一般式（Ｃ−１）で表される化合物に対する比率は、質量換算で０．０１％〜１０％が好ましく、０．０５％〜１％がより好ましい。
一般式ＰＱ−１で表される化合物の発光層における含有量は発光層中０．１〜３０質量％であることが好ましく、２〜２０質量％であることがより好ましく、５〜１５質量％であることがさらに好ましい。
【０１５９】
（ｂ）蛍光発光材料
蛍光性の発光性ドーパントとしては、一般には、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、縮合多環芳香族化合物（アントラセン、フェナントロリン、ピレン、ペリレン、ルブレン、又はペンタセンなど）、８−キノリノールの金属錯体、ピロメテン錯体や希土類錯体に代表される各種金属錯体、ポリチオフェン、ポリフェニレン、ポリフェニレンビニレン等のポリマー化合物、有機シラン、およびこれらの誘導体などを挙げることができる。
【０１６０】
２−２、電子輸送性ホスト材料
本発明に用いられる電子輸送性ホスト材料としては、耐久性向上、駆動電圧低下の観点から、電子親和力Ｅａが２．５ｅＶ以上３．５ｅＶ以下であることが好ましく、２．６ｅＶ以上３．４ｅＶ以下であることがより好ましく、２．８ｅＶ以上３．３ｅＶ以下であることが更に好ましい。また、耐久性向上、駆動電圧低下の観点から、イオン化ポテンシャルＩｐが５．７ｅＶ以上７．５ｅＶ以下であることが好ましく、５．８ｅＶ以上７．０ｅＶ以下であることがより好ましく、５．９ｅＶ以上６．５ｅＶ以下であることが更に好ましい。
好ましい最低三重項励起準位（以下Ｔ１とする）は好ましくは２．２ｅＶ以上３．７ｅＶ以下であり、更に好ましくは２．４ｅＶ以上３．７ｅＶ以下であり、最も好ましくは２．４ｅＶ以上３．４ｅＶ以下である。
【０１６１】
このような電子輸送性ホストとしては、具体的には、ピリジン、ピリミジン、トリアジン、イミダゾール、ピラゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレン、ペリレン等の芳香環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等を挙げることができる。
【０１６２】
電子輸送性ホストとして好ましくは、金属錯体、アゾール誘導体（ベンズイミダゾール誘導体、イミダゾピリジン誘導体等）、アジン誘導体（ピリジン誘導体、ピリミジン誘導体、トリアジン誘導体等）であり、中でも、本発明においては耐久性の点から金属錯体化合物が好ましい。金属錯体化合物は金属に配位する少なくとも１つの窒素原子または酸素原子または硫黄原子を有する配位子をもつ金属錯体がより好ましい。
金属錯体中の金属イオンは特に限定されないが、好ましくはベリリウムイオン、マグネシウムイオン、アルミニウムイオン、ガリウムイオン、亜鉛イオン、インジウムイオン、錫イオン、白金イオン、またはパラジウムイオンであり、より好ましくはベリリウムイオン、アルミニウムイオン、ガリウムイオン、亜鉛イオン、白金イオン、またはパラジウムイオンであり、更に好ましくはアルミニウムイオン、亜鉛イオン、白金イオン、またはパラジウムイオンである。
【０１６３】
前記金属錯体中に含まれる配位子としては種々の公知の配位子が有るが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」、Ｓｐｒｉｎｇｅｒ−Ｖｅｒｌａｇ社、Ｈ．Ｙｅｒｓｉｎ著、１９８７年発行、「有機金属化学−基礎と応用−」、裳華房社、山本明夫著、１９８２年発行等に記載の配位子が挙げられる。
【０１６４】
前記配位子として、好ましくは含窒素ヘテロ環配位子（好ましくは炭素数１〜３０、より好ましくは炭素数２〜２０、特に好ましくは炭素数３〜１５であり、単座配位子であっても２座以上の配位子であっても良い。好ましくは２座以上６座以下の配位子である。また、２座以上６座以下の配位子と単座の混合配位子も好ましい。
配位子としては、例えばアジン配位子（例えば、ピリジン配位子、ビピリジル配位子、ターピリジン配位子などが挙げられる。）、ヒドロキシフェニルアゾール配位子（例えば、ヒドロキシフェニルベンズイミダゾール配位子、ヒドロキシフェニルベンズオキサゾール配位子、ヒドロキシフェニルイミダゾール配位子、ヒドロキシフェニルイミダゾピリジン配位子などが挙げられる。）、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシ、２，４，６−トリメチルフェニルオキシ、４−ビフェニルオキシなどが挙げられる。）、
【０１６５】
ヘテロアリールオキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、およびキノリルオキシなどが挙げられる。）、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロアリールチオ配位子（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、および２−ベンズチアゾリルチオなどが挙げられる。）、シロキシ配位子（好ましくは炭素数１〜３０、より好ましくは炭素数３〜２５、特に好ましくは炭素数６〜２０であり、例えば、トリフェニルシロキシ基、トリエトキシシロキシ基、およびトリイソプロピルシロキシ基などが挙げられる。）、芳香族炭化水素アニオン配位子（好ましくは炭素数６〜３０、より好ましくは炭素数６〜２５、特に好ましくは炭素数６〜２０であり、例えばフェニルアニオン、ナフチルアニオン、およびアントラニルアニオンなどが挙げられる。）、芳香族ヘテロ環アニオン配位子（好ましくは炭素数１〜３０、より好ましくは炭素数２〜２５、特に好ましくは炭素数２〜２０であり、例えばピロールアニオン、ピラゾールアニオン、ピラゾールアニオン、トリアゾールアニオン、オキサゾールアニオン、ベンゾオキサゾールアニオン、チアゾールアニオン、ベンゾチアゾールアニオン、チオフェンアニオン、およびベンゾチオフェンアニオンなどが挙げられる。）、インドレニンアニオン配位子などが挙げられ、好ましくは含窒素ヘテロ環配位子、アリールオキシ配位子、ヘテロアリールオキシ基、またはシロキシ配位子であり、更に好ましくは含窒素ヘテロ環配位子、アリールオキシ配位子、シロキシ配位子、芳香族炭化水素アニオン配位子、または芳香族ヘテロ環アニオン配位子である。
【０１６６】
金属錯体電子輸送性ホスト材料の例としては、例えば特開２００２−２３５０７６号公報、特開２００４−２１４１７９号公報、特開２００４−２２１０６２号公報、特開２００４−２２１０６５号公報、特開２００４−２２１０６８号公報、特開２００４−３２７３１３号公報等に記載の化合物が挙げられる。
【０１６７】
このような電子輸送性ホスト材料としては、具体的には、例えば、以下の材料を挙げることができるが、これらに限定されるものではない。
【０１６８】
【化５１】
0005507185.tif 000052
【０１６９】
【化５２】
0005507185.tif 000053
【０１７０】
【化５３】
0005507185.tif 000054
【０１７１】
２−３、正孔輸送性ホスト材料
本発明の発光層に用いられる正孔輸送性ホスト材料としては、耐久性向上、駆動電圧低下の観点から、イオン化ポテンシャルＩｐが５．１ｅＶ以上６．４ｅＶ以下であることが好ましく、５．４ｅＶ以上６．２ｅＶ以下であることがより好ましく、５．６ｅＶ以上６．０ｅＶ以下であることが更に好ましい。また、耐久性向上、駆動電圧低下の観点から、電子親和力Ｅａが１．２ｅＶ以上３．１ｅＶ以下であることが好ましく、１．４ｅＶ以上３．０ｅＶ以下であることがより好ましく、１．８ｅＶ以上２．８ｅＶ以下であることが更に好ましい。
好ましい最低三重項励起準位（以下Ｔ１とする）は好ましくは２．２ｅＶ以上３．７ｅＶ以下であり、更に好ましくは２．４ｅＶ以上３．７ｅＶ以下であり、最も好ましくは２．４ｅＶ以上３．４ｅＶ以下である。
【０１７２】
このような正孔輸送性ホスト材料としては、具体的には、例えば、以下の材料を挙げることができる。
ピロール、インドール、カルバゾール、アザインドール、アザカルバゾール、ピラゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、及びそれらの誘導体等が挙げられる。
中でも、インドール誘導体、カルバゾール誘導体、アザインドール誘導体、アザカルバゾール誘導体、芳香族第三級アミン化合物、チオフェン誘導体が好ましく、特に分子内にインドール骨格、カルバゾール骨格、アザインドール骨格、アザカルバゾール骨格、又は芳香族第三級アミン骨格を複数個有するものが好ましい。
また本発明においてはホスト材料の水素を一部またはすべて重水素に置換したホスト材料を用いることができる（例えば、特願２００８−１２６１３０出願明細書、特表２００４−５１５５０６号公報参照）。
【０１７３】
本発明における発光層には、一般式（Ｃ−１）で表される化合物を必須成分とし、ホスト材料を含むことが好ましい。ホスト材料としては、正孔輸送性ホスト材料であっても、電子輸送性ホスト材料であってもよいが、正孔輸送性ホスト材料を用いることができる。
本発明においては、ホスト材料として、下記一般式（４−１）または（４−２）で表される化合物の少なくとも１つ以上を含むことが好ましい。
【０１７４】
一般式（４−１）または（４−２）で表される化合物は発光層中に３０〜１００質量％含まれることが好ましく、４０〜１００質量％含まれることが好ましく、５０〜１００質量％含まれることが特に好ましい。また、一般式（４−１）または（４−２）で表される化合物を、複数の有機化合物層に用いる場合はそれぞれの層において、上記の範囲で含有することが好ましい。
【０１７５】
一般式（４−１）または（４−２）で表される化合物は、いずれかの有機化合物層に、一種類のみを含有していてもよく、複数の一般式（４−１）または（４−２）で表される化合物を任意の割合で組み合わせて含有していてもよい。
【０１７６】
【化５４】
0005507185.tif 000055
【０１７７】
（一般式（４−１）及び（４−２）中、ｄ、ｅは０〜３の整数を表し、少なくとも一方は１以上である。ｆは１〜４の整数を表す。Ｒ８は置換基を表し、ｄ、ｅ、ｆが２以上である時Ｒ８は互いに異なっていても同じでも良い。また、Ｒ８の少なくとも1つは下記一般式（５）で表されるカルバゾール基を表す。）
【０１７８】
【化５５】
0005507185.tif 000056
【０１７９】
一般式（５）中、Ｒ９はそれぞれ独立に置換基を表す。ｇは０〜８の整数を表す。
【０１８０】
一般式（５）におけるＲ９はそれぞれ独立に置換基を表し、具体的にはハロゲン原子、アルコキシ基、シアノ基、ニトロ基、アルキル基、アリール基、ヘテロ環基、または一般式（５）で表される置換基である。Ｒ８が一般式（５）を表さない場合、好ましくは炭素数１０以下のアルキル基、炭素数１０以下の置換または無置換のアリール基であり、さらに好ましくは炭素数６以下のアルキル基である。
【０１８１】
一般式（５）におけるＲ９はそれぞれ独立に置換基を表し、具体的にはハロゲン原子、アルコキシ基、シアノ基、ニトロ基、アルキル基、アリール基、ヘテロ環基であり、好ましくは炭素数１０以下のアルキル基、炭素数１０以下の置換または無置換のアリール基であり、さらに好ましくは炭素数６以下のアルキル基である。
一般式（５）におけるｇは０〜８の整数を表し、電荷輸送を担うカルバゾール骨格を遮蔽しすぎない観点から０〜４が好ましい。また、合成容易さの観点から、カルバゾールが置換基を有する場合、窒素原子に対し、対称になるように置換基を持つものが好ましい。
【０１８２】
一般式（４−１）において、電荷輸送能を保持する観点で、ｄとｅの和は２以上である事が好ましい。また、他方のベンゼン環に対しＲ８がメタで置換することが好ましい。その理由として、オルト置換では隣り合う置換基の立体障害が大きいため結合が開裂しやすく、耐久性が低くなる。また、パラ置換では分子形状が剛直な棒状へと近づき、結晶化しやすくなるため高温条件での素子劣化が起こりやすくなる。具体的には以下の構造で表される化合物であることが好ましい。ここでＲ９、およびｇは、一般式（５）におけるＲ９、ｇと同義である。
【０１８３】
【化５６】
0005507185.tif 000057
【０１８４】
一般式（４−２）において、電荷輸送能を保持する観点で、ｆは２以上であることが好ましい。ｆが２または３の場合、同様の観点からＲ８が互いにメタで置換することが好ましい。具体的には以下の構造で表される化合物であることが好ましい。ここでＲ９、ｇは、一般式（５）におけるＲ９、ｇとそれぞれ同義である。
【０１８５】
【化５７】
0005507185.tif 000058
【０１８６】
一般式（４−１）及び（４−２）が水素原子を有する場合、水素の同位体（重水素原子等）も含む。この場合化合物中の全ての水素原子が水素同位体に置き換わっていてもよく、また一部が水素同位体を含む化合物である混合物でもよい。好ましくは一般式（５）におけるＲ９が重水素によって置換されたものであり、特に好ましくは以下の構造が挙げられる。
【０１８７】
【化５８】
0005507185.tif 000059
【０１８８】
更に置換基を構成する原子は、その同位体も含んでいることを表す。
【０１８９】
一般式（４−１）及び（４−２）で表される化合物は、種々の公知の合成法を組み合わせて合成することが可能である。  最も一般的には、カルバゾール化合物に関してはアリールヒドラジンとシクロヘキサン誘導体との縮合体のアザーコープ転位反応の後、脱水素芳香族化による合成（Ｌ．Ｆ．Ｔｉｅｚｅ，Ｔｈ．Ｅｉｃｈｅｒ著、高野、小笠原訳、精密有機合成、３３９頁（南江堂刊））が挙げられる。また、得られたカルバゾール化合物とハロゲン化アリール化合物のパラジウム触媒を用いるカップリング反応に関してはテトラヘドロン・レターズ３９巻６１７頁（１９９８年）、同３９巻２３６７頁（１９９８年）及び同４０巻６３９３頁（１９９９年）等に記載の方法が挙げられる。反応温度、反応時間については特に限定されることはなく、前記文献に記載の条件が適用できる。また、ｍＣＰなどのいくつかの化合物は市販されているものを好適に用いる事ができる。
【０１９０】
本発明の一般式（４−１）及び（４−２）で表される化合物は、真空蒸着プロセスで薄層を形成することが好ましいが、溶液塗布などのウェットプロセスも好適に用いることが出来る。化合物の分子量は、蒸着適性や溶解性の観点から２０００以下であることが好ましく、１２００以下であることがより好ましく、８００以下であることが特に好ましい。また蒸着適性の観点では、分子量が小さすぎると蒸気圧が小さくなり、気相から固相への変化がおきず、有機化合物層を形成することが困難となるので、２５０以上が好ましく、３００以上が特に好ましい。
【０１９１】
一般式（４−１）及び（４−２）は、以下に示す構造もしくはその水素原子が１つ以上重水素原子で置換された化合物であることが好ましい。ここでＲ９は、一般式（５）におけるＲ９と同義である。
【０１９２】
【化５９】
0005507185.tif 000060
【０１９３】
以下に、本発明における一般式（４−１）及び（４−２）で表される化合物の具体例を例示するが、本発明はこれらに限定されるものではない。
【０１９４】
【化６０】
0005507185.tif 000061
【０１９５】
【化６１】
0005507185.tif 000062
【０１９６】
【化６２】
0005507185.tif 000063
【０１９７】
【化６３】
0005507185.tif 000064
【０１９８】
【化６４】
0005507185.tif 000065
【０１９９】
【化６５】
0005507185.tif 000066
【０２００】
【化６６】
0005507185.tif 000067
【０２０１】
【化６７】
0005507185.tif 000068
【０２０２】
【化６８】
0005507185.tif 000069
【０２０３】
【化６９】
0005507185.tif 000070
【０２０４】
また本発明の発光層において、発光材料とホスト材料の比率は質量比で５０：５０〜０．１：９９．９であるが、好ましくは４０：６０〜１：９９、更に好ましくは３０：７０〜３：９７である。また本発明の発光層においては発光効率の向上、耐久性向上の目的で特願２００７−１９６５２５号出願明細書、特願２００７−１９６５２７号出願明細書、特願２００７−１９６６７４号出願明細書、特願２００７−１９６６７５号出願明細書、特願２００７−１９６６７６号出願明細書に開示されている方法で、発光材料の濃度は順次もしくは段階的に変化させることができる。
【０２０５】
本発明においては、より発光効率の向上、耐久性の向上の目的で、特開２００５−２３３０３７号公報、特開２００６−１６５５２６号公報、特願２００７−３２５８７号出願明細書、特開２００８−１９８８０１号公報に開示されている方法で２種類上の以上のホール輸送性ホストや電子輸送性ホストを混合しても良い。また、本発明において、より発光効率の向上、耐久性の向上の目的で特開２００５−２９４２５０号公報に開示されている方法でアダマンタン化合物等の炭化水素化合物を有効に添加することができる。
【０２０６】
上記のアダマンタン化合物としては、下記一般式（ａ）で表される化合物を有機化合物層に使用してもよく、発光層に含むことが好ましい。
一般的に、積層型有機電子デバイスの有機薄膜界面での電荷(電子/正孔)注入において
は、隣接しているふたつの材料のイオン化ポテンシャル（Ip）同士や電子親和力（Ea）同士の差が小さい方が、電荷の注入障壁が小さくなり、有機電界発光素子の駆動電圧を低減できることが知られているが、材料のIpやEa以外にも、材料の分子間の相互作用等に由来するエネルギー準位が重要な役割を果たす。また、有機化合物層内の電荷の移動に関しても、材料分子間の相互作用を適切に制御することにより、電荷移動度を大きくし、素子の駆動電圧を下げることができる。一般式（ａ）で表される化合物を発光材料とともに適切に用いることにより、材料分子間の相互作用を制御できる可能性があり、結果的に、駆動電圧を低下させることが可能となる。
また、素子駆動時における材料分子間の相互作用状態（例えば、会合状態）の変化は、素子特性の変化を引き起こし、結果的に素子の輝度（すなわち、素子寿命）の低下の一因となりうるが、一般式（ａ）で表される化合物を用いることにより、予め、安定な相互作用状態を形成し、この問題を回避できる。本発明の有機電界発光素子において用いられる、一般式（ａ）で表される化合物は、化学的な安定性に優れ、素子駆動中における材料の分解等の変質が少なく、当該材料の分解物による、有機電界発光素子の効率低下や素子寿命の低下を防ぐことが出来る。
【０２０７】
次に有機電界発光素子に用いる一般式（ａ）で表される化合物について、詳細に説明する。
【０２０８】
【化７０】
0005507185.tif 000071
【０２０９】
一般式（ａ）において、Ｒ1〜Ｒ4は、それぞれ独立に、水素原子、アルキル基、アルケニル基、アルキニル基、アリール基、ヘテロアリール基、アルコキシ基、アシル基、アシロキシ基、アミノ基、ニトロ基、シアノ基、エステル基、アミド基、ハロゲン基、パーフルオロアルキル基、シリル基を表し、該Ｒ1〜Ｒ4の少なくとも１つは、二重結合、あるいは三重結合を有する基である。Ｘ1〜Ｘ12は、それぞれ独立に、水素原子、アルキル基、
アルキニル基、アリール基、ヘテロアリール基、アルコキシ基、アシル基、アシロキシ基、アミノ基、ニトロ基、シアノ基、エステル基、アミド基、ハロゲン基、パーフルオロアルキル基、シリル基を表す。
【０２１０】
一般式（ａ）におけるＲ1〜Ｒ4、および、Ｘ1〜Ｘ12で表されるアルキル基としては、例えばメチル、エチル、ｎ−プロピル、イソプロピル、ｎ−ブチル、ｓｅｃ−ブチル（すなわち、２−ブチル）、イソブチル、ｔｅｒｔ−ブチル、ｎ−ペンチル、イソペンチル、ｎ−ヘキシル、シクロプロピル、シクロブチル、シクロペンチル、シクロヘキシルなどが挙げられる。
【０２１１】
一般式（ａ）におけるＲ1〜Ｒ4、および、Ｘ1〜Ｘ12で表されるアルケニル基としては、例えば、ビニル、アリル（すなわち、１−（２−プロペニル））、１−（１−プロペニル）、２−プロペニル、１−（１−ブテニル）、１−（２−ブテニル）、１−（３−ブテニル）、１−（１，３−ブタジエニル）、２−（２−ブテニル）、１−（１−ペンテニル）、５−（シクロペンタジエニル）、１−（１−シクロヘキセニル）などが挙げられる。
【０２１２】
一般式（ａ）におけるＲ1〜Ｒ4、および、Ｘ1〜Ｘ12で表されるアルキニル基としては、例えば、エチニル、プロパルギル（すなわち、１−（２−プロピニル））、１−（１−プロピニル）、１−ブタジイニル、１−（１，３−ペンタジイニル）などが挙げられる。
【０２１３】
一般式（ａ）におけるＲ1〜Ｒ4、および、Ｘ1〜Ｘ12で表されるアリール基としては、例えば、フェニル、ｏ−トリル（すなわち、１−（２−メチルフェニル））、ｍ−トリル、ｐ−トリル、１−（２，３−ジメチルフェニル）、１−（３，４−ジメチルフェニル）、２−（１，３−ジメチルフェニル）、１−（３，５−ジメチルフェニル）、１−（２，５−ジメチルフェニル）、ｐ−クメニル、メシチル、１−ナフチル、２−ナフチル、１−アントラニル、２−アントラニル、９−アントラニル、および、４−ビフェニリル（すなわち、１−（４−フェニル）フェニル）、３−ビフェニリル、２−ビフェニリルなどのビフェニリル類、４−ｐ−テルフェニリル（すなわち、１−４−（４−ビフェニリル）フェニル）、４−ｍ−テルフェニリル（すなわち、１−４−（３−ビフェニリル）フェニル）などのテルフェニリル類などが挙げられる。
【０２１４】
一般式（ａ）におけるＲ1〜Ｒ4、および、Ｘ1〜Ｘ12で表されるヘテロアリール基としては、含まれるヘテロ原子としては、例えば、窒素原子、酸素原子、硫黄原子などが挙げられ、具体的には、例えば、イミダゾリル、ピラゾリル、ピリジル、ピラジル、ピリミジル、トリアジニル、キノリル、イソキノリニル、ピロリル、インドリル、フリル、チエニル、ベンズオキサゾリル、ベンズイミダゾリル、ベンズチアゾリル、カルバゾリル、アゼピニルなどが挙げられる。
【０２１５】
一般式（ａ）におけるＲ1〜Ｒ4、および、Ｘ1〜Ｘ12で表されるアルコキシ基としては、例えば、メトキシ、エトキシ、イソプロポキシ、シクロプロポキシ、ｎ−ブトキシ、ｔｅｒｔ−ブトキシ、シクロヘキシロキシ、フェノキシなどが挙げられる。
【０２１６】
一般式（ａ）におけるＲ1〜Ｒ4、および、Ｘ1〜Ｘ12で表されるアシル基としては、例えば、アセチル、ベンゾイル、ホルミル、ピバロイルなどが挙げられる。
【０２１７】
一般式（ａ）におけるＲ1〜Ｒ4、および、Ｘ1〜Ｘ12で表されるアシロキシ基としては、例えば、アセトキシ
、ベンゾイルオキシなどが挙げられる。
【０２１８】
一般式（ａ）におけるＲ1〜Ｒ4、および、Ｘ1〜Ｘ12で表されるアミノ基としては、例えば、アミノ、メチルアミノ、ジメチルアミノ、ジエチルアミノ、ジベンジルアミノ、ジフェニルアミノ、ジトリルアミノ、ピロリジノ、ピペリジノ、モルフォリノなどが挙げられる。
【０２１９】
一般式（ａ）におけるＲ1〜Ｒ4、および、Ｘ1〜Ｘ12で表されるエステル基としては、例えば、メチルエステル（すなわち、メトキシカルボニル）、エチルエステル、イソプロピルエステル、フェニルエステル、ベンジルエステルなどが挙げられる。
【０２２０】
一般式（ａ）におけるＲ1〜Ｒ4、および、Ｘ1〜Ｘ12で表されるアミド基としては、例えば、アミドの炭素原子で連結した、Ｎ，Ｎ−ジメチルアミド（すなわち、ジメチルアミノカルボニル）、Ｎ−フェニルアミド、Ｎ，Ｎ−ジフェニルアミドや、アミドの窒素原子で連結した、Ｎ−メチルアセトアミド（すなわち、アセチルメチルアミノ）、Ｎ−フェニルアセトアミド、Ｎ−フェニルベンズアミドなどが挙げられる。
【０２２１】
一般式（ａ）におけるＲ1〜Ｒ4、および、Ｘ1〜Ｘ12で表されるハロゲンとしては、例えば、フッ素原子、塩素原子、臭素原子、ヨウ素原子などが挙げられる。
【０２２２】
一般式（ａ）におけるＲ1〜Ｒ4、および、Ｘ1〜Ｘ12で表されるパーフルオロアルキル基としては、例えば、トリフルオロメチル、ペンタフルオロエチル、１−パーフルオロプロピル、２−パーフルオロプロピル、パーフルオロペンチルなどが挙げられる。
【０２２３】
一般式（ａ）におけるＲ1〜Ｒ4、および、Ｘ1〜Ｘ12で表されるシリル基としては、例えば、トリメチルシリル、トリエチルシリル、トリイソプロピルシリル、トリフェニルシリル、メチルジフェニルシリル、ジメチルフェニルシリル、ｔｅｒｔ−ブチルジメチルシリル、ｔｅｒｔ−ブチルジフェニルシリルなどが挙げられる。
【０２２４】
上記の一般式（ａ）におけるＲ1〜Ｒ4、および、Ｘ1〜Ｘ12は、更に他の置換基で置換されていてもよい。例えば、アルキル基にアリール基が置換したものとしては、ベンジル、９−フルオレニル、１−（２−フェニルエチル）、１−（４−フェニル）シクロヘキシルなどが挙げられ、アリール基にヘテロアリール基が置換されたものとしては、１−（４−Ｎーカルバゾリル）フェニル、１−（３，５−ジ（Ｎーカルバゾリル））フェニル、１−（４−（２−ピリジル）フェニル）などが挙げられる。
【０２２５】
上記のＲ1〜Ｒ4として好ましくは、水素原子、アルキル基、アルケニル基、アルキニル基、アリール基、ヘテロアリール基、アルコキシ基、アミノ基、エステル基、シリル基であり、より好ましくは、水素原子、アルキル基、アリール基、ヘテロアリール基、アルコキシ基、アミノ基、シリル基であり、特に好ましくは、水素原子、アルキル基、アリール基である。
【０２２６】
上記の一般式（ａ）におけるＸ1〜Ｘ12として好ましくは、水素原子、アルキル基、アルケニル基、アルキニル基、アリール基、ヘテロアリール基、アルコキシ基、アミノ基、エステル基、シリル基であり、より好ましくは、水素原子、アルキル基、アリール基であり、特に好ましくは、水素原子である。
【０２２７】
一般式（ａ）におけるＲ1〜Ｒ4、および、Ｘ1〜Ｘ12で表されるアルキル基としては好ましくは、メチル、エチル、ｎ−プロピル、イソプロピル、ｎ−ブチル、イソブチル、ｔｅｒｔ−ブチル、ｎ−ペンチル、ｎ−ヘキシル、シクロペンチル、シクロヘキシルであり、より好ましくは、メチル、エチル、ｔｅｒｔ−ブチル、ｎ−ヘキシル、シクロヘキシルであり、特に好ましくは、メチル、エチルである。
【０２２８】
一般式（ａ）におけるＲ1〜Ｒ4、および、Ｘ1〜Ｘ12で表されるアリール基として好ましくは、フェニル、ｏ−トリル、１−（３，４−ジメチルフェニル）、１−（３，５−ジメチルフェニル）、１−ナフチル、２−ナフチル、９−アントラニル、および、ビフェニルリル類、テルフェニリル類であり、より好ましくは、フェニル、ビフェニルリル類、テルフェニリル類であり、より好ましくは、フェニルである。
【０２２９】
一般式（ａ）におけるＲ1〜Ｒ4、および、Ｘ1〜Ｘ12で表される水素原子は、重水素原子であってもよく、重水素原子である方が好ましい。
【０２３０】
一般式（ａ）で表される化合物に含まれる水素原子は、その一部、もしくは、すべてが重水素原子で置換されていても良い。
【０２３１】
一般式（ａ）におけるＲ1〜Ｒ4の少なくとも１つは、二重結合、あるいは三重結合を有する基であるが、二重結合としては、例えば、Ｃ＝Ｃ、Ｃ＝Ｏ、Ｃ＝Ｓ，Ｃ＝Ｎ、Ｎ＝Ｎ、Ｓ＝Ｏ、Ｐ＝Ｏなどが挙げられ、好ましくはＣ＝Ｃ、Ｃ＝Ｏ、Ｃ＝Ｎ、Ｓ＝Ｏ、Ｐ＝Ｏであり、より好ましくはＣ＝Ｃ、Ｃ＝Ｏ、Ｃ＝Ｎであり、特に好ましくはＣ＝Ｃである。三重結合としては、Ｃ≡Ｃ、Ｃ≡Ｎが挙げられ、好ましくはＣ≡Ｃである。
【０２３２】
一般式（ａ）におけるＲ1〜Ｒ4の二重結合あるいは三重結合を有する基としては、アリール基が好ましく、なかでも、下記で表されるフェニル基、ビフェニリル基、テルフェニリル基が好ましく、フェニル基が特に好ましい。
【０２３３】
【化７１】
0005507185.tif 000072
【０２３４】
一般式（ａ）におけるＲ1〜Ｒ4の少なくとも１つは、二重結合、あるいは三重結合を有する基であるが、Ｒ1〜Ｒ4で二重結合、あるいは三重結合を有するものの数は２−４が好ましく、３−４がより好ましく、４が特に好ましい。
【０２３５】
一般式（ａ）におけるＲ1〜Ｒ4で二重結合、あるいは三重結合を有するものの数が１−３の場合、残りの単結合のみからなるＲ1〜Ｒ4は、水素原子、アルキル基、アルコキシ基、シリル基が好ましく、水素原子、アルキル基、シリル基が好ましく、水素原子、アルキル基が特に好ましい。
【０２３６】
一般式（ａ）におけるＲ1〜Ｒ4、および、Ｘ1〜Ｘ12は互いに連結して環構造を形成していても良い。たとえば、下記のように、Ｘ2、Ｘ3、Ｘ9が互いに連結して、ジアマンタン構造を形成していてもよく、さらに、Ｘ4、Ｘ5、Ｘ12が互いに連結して、トリアマンタン構造を形成していてもよい。これらのジアマンタン構造、トリアマンタン構造は、更に置換基で置換されていてもよい。
【０２３７】
【化７２】
0005507185.tif 000073
【０２３８】
本発明に於いては、一般式（ａ）で表される化合物は、好ましくは複数混合して含有される。好ましくは、二重結合を有する基が互いに異なる化合物、もしくはその置換数が互いに異なる化合物を混合して用いることができる。例えば、二重結合を有する基として上記のフェニル基、ビフェニリル基、テルフェニリル基が挙げられ、それらの置換数が１〜４の化合物が挙げられる。例えば、これらの二重結合を有する基の置換数が１のモノ置換体と置換数が４のテトラ置換体を混合して用いることができる。
【０２３９】
以下に本発明に用いられる一般式（ａ）で表される化合物の具体例を挙げるが、本発明の化合物がこれらに限定されるものではない。
【０２４０】
【化７３】
0005507185.tif 000074
【０２４１】
【化７４】
0005507185.tif 000075
【０２４２】
【化７５】
0005507185.tif 000076
【０２４３】
【化７６】
0005507185.tif 000077
【０２４４】
一般式（ａ）で表される化合物は、アダマンタン、もしくは、ハロゲン化アダマンタンと、ハロゲン化アルキルもしくは、アルキルマグネシウムハライド（グリニヤー試薬）を適当に組み合わせることによって合成できる。例えば、インジウムを用いて、ハロゲン化アダマンタンと、ハロゲン化アルキルをカップリングすることができる(Tetrahedron Lett.39,1998,9557-9558を参照)。また、ハロゲン化アルキルをアルキル銅試薬に変換し、芳香族化合物のグリニヤー試薬とカップリングすることもできる(Tetrahedron Lett.39,1998,2095-2096を参照)。また、ハロゲン化アルキルを、適当なアリールホウ酸とパラジウム触媒を用いてカップリングすることもできる(J.Am.Chem.Soc.124,2002,13662-13663を参照)。
【０２４５】
アリール基を有するアダマンタン骨格は、アダマンタン、もしくは、ハロゲン化アダマンタンと、対応するアレーンやアリールハライドを適当に組み合わせることにより合成できる。
【０２４６】
なお、上記に示した製造方法において、定義された置換基が、ある合成方法の条件下で変化するか、または該方法を実施するのに不適切な場合、官能基の保護、脱保護（例えば、プロテクティブ・グループス・イン・オーガニック・シンセシス（Ｐｒｏｔｅｃｔｉｖｅ  Ｇｒｏｕｐｓ  ｉｎ  Ｏｒｇａｎｉｃ  Ｓｙｎｔｈｅｓｉｓ）、グリーン（Ｔ．Ｗ．Ｇｒｅｅｎｅ）著、ジョン・ワイリー・アンド・サンズ・インコーポレイテッド（Ｊｏｈｎ  Ｗｉｌｅｙ  ＆  Ｓｏｎｓ  Ｉｎｃ．）（１９８１年）等）等の手段により容易に製造が可能である。また、必要に応じて適宜置換基導入等の反応工程の順序を変化させることも可能である。
【０２４７】
一般式（ａ）で表される化合物の分子量は、有機電界発光素子を真空蒸着プロセスや溶液塗布プロセスを用いて作成するので、蒸着適性や溶解性の観点から、２０００以下であることが好ましく、１２００以下であることがより好ましく、１０００以下であることが特に好ましい。また、蒸着適性の観点では、分子量が小さすぎると蒸気圧が小さくなり、気相から固相への変化がおきず、有機化合物層を形成することが困難となるので、２５０以上が好ましく、３５０以上がより好ましく、４００以上が特に好ましい。
【０２４８】
本発明において一般式（ａ）で表される化合物は、その用途が限定されることはなく、有機化合物層内のいずれの層に含有されてもよい。一般式（ａ）で表される化合物の導入層としては、発光層、正孔注入層、正孔輸送層、電子輸送層、電子注入層、励起子ブロック層、電荷ブロック層のいずれか、もしくは複数に含有されるのが好ましく、発光層、正孔注入層、正孔輸送層、電子輸送層、電子注入層のいずれか、もしくは複数に含有されるのがより好ましく、発光層、正孔注入層、正孔輸送層のいずれか、もしくは複数に含有されるのが特に好ましく、発光層に用いることが最も好ましい。
【０２４９】
一般式（ａ）で表される化合物の発光層における含有量は、電荷輸送性材料の電荷輸送性を抑制しない程度の量に制限して用いる必要があり、一般式（ａ）で表される化合物は０.１〜７０質量％含まれることが好ましく、０．１〜３０質量％含まれることがより好ましく、０．１〜２５質量％含まれることが特に好ましい。
また、一般式（ａ）で表される化合物を、複数の有機化合物層に用いる場合はそれぞれの層において、上記の範囲で含有することが好ましい。
【０２５０】
アミン化合物としては、どのような構造のアミン化合物でも使用可能であるが、好ましくは下記一般式（Ｉ）、一般式(II)、一般式(IV)、一般式(VI)、および一般式(VII)のいずれかで表されるアミン化合物である。
以下、順次一般式（Ｉ）、一般式(II)、一般式(IV)、一般式(VI)、および一般式(VII)で表されるアミン化合物を説明する。
【０２５１】
＜一般式（Ｉ）で表されるアミン化合物＞
【０２５２】
【化７７】
0005507185.tif 000078
【０２５３】
一般式（Ｉ）中、Ａｒ１〜Ａｒ４は、それぞれ独立に、総炭素数６〜２０の炭素環式芳香族基または総炭素数３〜２０の複素環式芳香族基を示す。またＲ１１およびＲ１２はそれぞれ独立に、水素原子、ハロゲン原子、ヒドロキシル基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基、総炭素数６〜２０の炭素環式芳香族基、または総炭素数３〜２０の複素環式芳香族基を示す。ｎ１は１、２または３を示す。
【０２５４】
この一般式（Ｉ）で示されるアミン化合物は、有機電界発光素子の有機化合物層に好適に用いられるアミン化合物であり、単独の又は連鎖するチオフェンに対して炭素環式芳香族基または複素環式芳香族基の芳香族を有するアミノ基が結合されている。
【０２５５】
そして、一般式（Ｉ）におけるＡｒ１〜Ａｒ４は、それぞれ独立に、総炭素数６〜２０の炭素環式芳香族基または総炭素数３〜２０の複素環式芳香族基を示し、これらはさらに他の基で置換されていても良く、無置換であっても良い。
【０２５６】
上記Ａｒ１〜Ａｒ４を構成する炭素環式芳香族基は、炭素数２０以下から構成されるものが好ましく、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基，６−クリセニル基，２−フルオランテニル基，３−フルオランテニル基，２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。このうちとくに、置換もしく無置換のフェニル、ナフチル、フルオレニル、アントリル（アンスリル）、ビフェニルイル（ビフェニル）およびピレニルから選ばれることが好ましい。
【０２５７】
また上記Ａｒ１〜Ａｒ４を構成する複素環式芳香族基は、炭素数２０以下から構成されるものが好ましく、例えば、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【０２５８】
また、Ａｒ１〜Ａｒ４は、一般式（Ｉ）のアミン化合物を合成する場合の簡便さを考慮した場合、Ａｒ１とＡｒ３とが同一であり、Ａｒ２とＡｒ４とが同一であることが好ましい。
【０２５９】
また、一般式（Ｉ）におけるＲ１１およびＲ１２は、それぞれ独立に、水素原子、ハロゲン原子、ヒドロキシ基、カルボニル基、カルボニルエステル基、アルキル基、アルケニル基、アルコキシル基、シアノ基、ニトロ基、アリール基、または複素環基を示す。このうち、カルボニル基、カルボニルエステル基、アルキル基、アルケニル基、およびアルコキシル基は、炭素数２０以下であって、さらに他の基で置換されていても良く、無置換であっても良い。また、アリール基、および複素環基は、炭素数２０以下であって、さらに他の基に置換されていても良く、無置換であっても良い。
【０２６０】
尚、上記のカルボニル基は、アルデヒド基、ケトン基およびカルボキシル基を含む。また、上記のアルキル基は、直鎖状アルキル基、分岐鎖状アルキル基、環状アルキル基を含む。
【０２６１】
そして、上述したＡｒ１〜Ａｒ４、Ｒ１１、およびＲ１２として示された基のうち、さらに置換基を有してもよい基に対する置換基としては、ハロゲン原子、ヒドロキシ基、カルボニル基、カルボニルエステル基、環状アルキル基、アルケニル基、アルコキシ基、アリール基、複素環基、シアノ基、ニトロ基、またはシリル基を挙げることができる。
【０２６２】
また、前記一般式（Ｉ）におけるＲ１１およびＲ１２が水素原子であり、Ａｒ１〜Ａｒ４がフェニル基、ナフチル基およびビフェニル基から選ばれるものであることがとくに好ましい。
【０２６３】
以下に、上記一般式（Ｉ）の例示構造（構造式（１）〜（３９））を示すが、本発明で用いるアミン化合物は、上述した範囲に含まれれば、ここに例示した構造に限定されるものではない。
【０２６４】
【化７８】
0005507185.tif 000079
【０２６５】
【化７９】
0005507185.tif 000080
【０２６６】
【化８０】
0005507185.tif 000081
【０２６７】
一般式（Ｉ）で表されるアミン化合物は、種々の方法によって合成が可能であり、例えば、特開２００９−２７０９１号公報に記載の方法によっても合成できる。
【０２６８】
＜一般式（II）で表されるアミン化合物＞
【０２６９】
【化８１】
0005507185.tif 000082
【０２７０】
一般式（II）中、Ａｒ５は、複数存在するときは、それぞれ独立に、総炭素数６〜２０の単環式または縮合環式の芳香族炭化水素基、または総炭素数３〜２０の複素環式芳香族基を示す。また複数存在するＲ１３はそれぞれ独立に、水素原子、ハロゲン原子、ヒドロキシ基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基，総炭素数６〜２０の炭素環式芳香族基または総炭素数３〜２０の複素環式芳香族基を示す。また、ｎ２は１または２を示す。
【０２７１】
一般式(II)で表されるアミン化合物の中でも、下記一般式(III)で表されるアミン化合物が好ましい。
【０２７２】
【化８２】
0005507185.tif 000083
【０２７３】
一般式（III）中、Ｒ１３、およびｎ２は、一般式(II)におけるＲ１３、およびｎ２と同義である。
【０２７４】
一般式（II）におけるＡｒ５は、それぞれ独立に、総炭素数６〜２０の単環式または縮合環式の芳香族炭化水素基、または総炭素数３〜２０の複素環式芳香族基を示し、これらはさらに他の基で置換されていても良く、無置換であっても良い。
【０２７５】
また、一般式（II）、および一般式（III）におけるＲ１３は、複数存在する場合は、それぞれ独立に、水素原子、ハロゲン原子、ヒドロキシ基、カルボニル基、カルボニルエステル基、アルキル基、アルケニル基、アルコキシル基、シアノ基、ニトロ基、アリール基、または複素環基を示す。このうち、カルボニル基、カルボニルエステル基、アルキル基、アルケニル基、およびアルコキシル基は、炭素数２０以下であって、さらに他の基で置換されていても良く、無置換であっても良い。また、アリール基、および複素環基は、炭素数２０以下であって、さらに他の基に置換されていても良く、無置換であっても良い。
【０２７６】
尚、上記のカルボニル基は、アルデヒド基、ケトン基およびカルボキシル基を含む。また、上記のアルキル基は、直鎖状アルキル基、分岐鎖状アルキル基、環状アルキル基を含む。
【０２７７】
一般式（II）におけるＡｒ５を構成する単環式または縮合環式の芳香族炭化水素基は、炭素数２０以下から構成されるものが好ましく、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基、６−クリセニル基、２−フルオランテニル基、３−フルオランテニル基、２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。
【０２７８】
また、一般式（II）におけるＡｒ５を構成する複素環式芳香族基は、炭素数２０以下から構成されるものが好ましく、例えば、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【０２７９】
一般式（II）、および一般式（III）におけるＡｒ５、およびＲ１３として示された基のうち、さらに置換基を有してもよい基に対する置換基としては、ハロゲン原子、ヒドロキシ基、カルボニル基、カルボニルエステル基、環状アルキル基、アルケニル基、アルコキシ基、アリール基、複素環基、シアノ基、ニトロ基、またはシリル基を挙げることができる。
【０２８０】
以下に、上記一般式（II）および（III）で表されるアミン化合物の例示構造を示すが、上述した範囲に含まれれば、ここに例示した構造に限定されるものではない。ここで、構造式１−（１）〜１−（２７）は上記一般式（II）に含まれるもの、構造式２−（１）〜２−（１２）は上記一般式（III）に含まれるものである。
【０２８１】
【化８３】
0005507185.tif 000084
【０２８２】
【化８４】
0005507185.tif 000085
【０２８３】
【化８５】
0005507185.tif 000086
【０２８４】
【化８６】
0005507185.tif 000087
【０２８５】
一般式（II）で表されるアミン化合物は、種々の方法によって合成が可能であり、例えば、特開２００９−２７０９２号公報に記載の方法によっても合成できる。
【０２８６】
＜一般式（IV）で表されるアミン化合物＞
【０２８７】
【化８７】
0005507185.tif 000088
【０２８８】
一般式（IV）において、Ａｒ６〜Ａｒ９は、それぞれ独立に、炭素数６〜３０の置換あるいは無置換のアリール基、または置換もしくは無置換のチエニル基を示す。また、Ａｒ６〜Ａｒ９のうち、少なくとも一つは置換もしくは無置換のチエニル基を示す。またＲ１５〜Ｒ２０はそれぞれ独立に、水素原子、ハロゲン原子、ヒドロキシ基、炭素数１〜２０の置換あるいは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基を示し、Ｒ１９とＲ２０とは環状構造を形成してもよい。
【０２８９】
一般式(IV)で表されるアミン化合物としては、前記一般式（IV）におけるＲ１９、およびＲ２０が水素原子、またはＲ１９とＲ２０とが環状構造を形成したものであり、Ｒ１５〜Ｒ１８がいずれも水素原子であり、Ａｒ６〜Ａｒ９がいずれもフェニル基またはチエニル基であることが好ましい。
また、前記一般式（IV）におけるＡｒ６〜Ａｒ９がいずれもチエニル基で構成されるものであるとよい。
【０２９０】
前記一般式（IV）で表されるアミン化合物のさらに具体的な例を説明する。
一般式（IV）において、Ａｒ６〜Ａｒ９は、それぞれ独立に、炭素数６〜３０の置換もしくは無置換のアリール基、または置換もしくは無置換のチエニル基を示す。また、Ａｒ６〜Ａｒ９のうち、少なくとも一つは置換もしくは無置換のチエニル基を示す。またＲ１４〜Ｒ１８はそれぞれ独立に、水素原子、ハロゲン原子、ヒドロキシ基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基を示し、Ｒ１９とＲ２０とは環状構造を形成してもよい。
【０２９１】
一般式（IV）で表されるアミン化合物は、有機電界発光素子の有機化合物層に好適に用いられるアミン化合物であり、N,N’−ジフェニル−N,N’−ジ（ｍ−トリル）ベンジジン（ＴＰＤ）の骨格に対して、少なくとも一つ以上のチオフェンユニットを有する骨格である。
【０２９２】
一般式（IV）におけるＡｒ６〜Ａｒ９は、それぞれ独立に、炭素数６〜３０のアリール基またはチエニル基を示し、これらはさらに他の基で置換されていてもよく、無置換であってもよい。
【０２９３】
一般式（IV）におけるＡｒ６〜Ａｒ９を構成するアリール基は、炭素数３０以下から構成されるものが好ましく、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基，６−クリセニル基，２−フルオランテニル基，３−フルオランテニル基，２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。
【０２９４】
また、Ａｒ６〜Ａｒ９を構成する置換のチエニル基の置換基としては、例えば、ハロゲン原子、炭素数１〜２０の置換あるいは無置換のアルキル基等が挙げられる。
また、Ａｒ６〜Ａｒ９は、一般式（IV）のアミン化合物を合成する場合の簡便さを考慮した場合、Ａｒ６とＡｒ８とが同一であり、Ａｒ７とＡｒ９とが同一であることが好ましい。
【０２９５】
また、一般式（IV）におけるＲ１５〜Ｒ２０は、それぞれ独立に、水素原子、ハロゲン原子、ヒドロキシ基、カルボニル基、カルボニルエステル基、アルキル基、アルケニル基、アルコキシル基、シアノ基、ニトロ基、アリール基、または複素環基を示す。このうち、カルボニル基、カルボニルエステル基、アルキル基、アルケニル基、およびアルコキシル基は、炭素数２０以下であって、さらに他の基で置換されていても良く、無置換であっても良い。また、アリール基、および複素環基は、炭素数２０以下であって、さらに他の基に置換されていても良く、無置換であっても良い。
【０２９６】
尚、上記のカルボニル基は、アルデヒド基、ケトン基およびカルボキシル基を含む。また、上記のアルキル基は、直鎖状アルキル基、分岐鎖状アルキル基、環状アルキル基を含む。
【０２９７】
一般式（IV）におけるＡｒ６〜Ａｒ９、およびＲ１５〜Ｒ２０として示された基のうち、さらに置換基を有してもよい基に対する置換基としては、ハロゲン原子、ヒドロキシ基、カルボニル基、カルボニルエステル基、環状アルキル基、アルケニル基、アルコキシ基、アリール基、複素環基、シアノ基、ニトロ基、またはシリル基を挙げることができる。
【０２９８】
また、一般式（IV）におけるＲ１９およびＲ２０が水素原子、または１９およびＲ２０とが環状構造を形成したものであり、Ｒ１５〜Ｒ１８がいずれも水素原子であり、Ａｒ６〜Ａｒ９がいずれもフェニル基またはチエニル基であることが好ましく、さらにはＡｒ６〜Ａｒ９がいずれもチエニル基で構成されるものであるとよい。さらに、前記アミン化合物が、下記一般式（Ｖ）で表されるものであることが好適である。
【０２９９】
【化８８】
0005507185.tif 000089
【０３００】
以下に、一般式（IV）で表される例示構造（構造式（１）〜（２７））を示すが、上述した範囲に含まれれば、ここに例示した構造に限定されるものではない。
【０３０１】
【化８９】
0005507185.tif 000090
【０３０２】
【化９０】
0005507185.tif 000091
【０３０３】
一般式（IV）で表されるアミン化合物は、種々の方法によって合成が可能であり、例えば、特開２００９−２７０９３号公報に記載の方法によっても合成できる。
【０３０４】
＜一般式（VI）で表されるアミン化合物＞
【０３０５】
【化９１】
0005507185.tif 000092
【０３０６】
一般式（VI）中、Ａｒ１０〜Ａｒ１５は、それぞれ独立に、総炭素数６〜２０の炭素環式芳香族基または総炭素数３〜２０の複素環式芳香族基を示す。またＲ２１〜Ｒ２６はそれぞれ独立に、水素原子、ハロゲン原子、ヒドロキシ基、炭素数１〜２０の置換もしくは無置換のカルボニル基、炭素数１〜２０の置換もしくは無置換のカルボニルエステル基、炭素数１〜２０の置換もしくは無置換のアルキル基、炭素数２〜２０の置換もしくは無置換のアルケニル基、炭素数１〜２０の置換もしくは無置換のアルコキシル基、シアノ基、ニトロ基、総炭素数６〜２０の炭素環式芳香族基または総炭素数３〜２０の複素環式芳香族基を示す。ｎ３は１、２または３を示す。
【０３０７】
一般式（VI）で表されるアミン化合物は、有機電界発光素子の有機化合物層に好適に用いられるアミン化合物であり、単独の又は連鎖するチオフェンに対して炭素環式芳香族基または複素環式芳香族基の芳香族を有するアミノ基が結合されている。
【０３０８】
一般式（VI）におけるＡｒ１０〜Ａｒ１５は、それぞれ独立に、総炭素数６〜２０の炭素環式芳香族基または総炭素数３〜２０の複素環式芳香族基を示し、これらはさらに他の基で置換されていても良く、無置換であっても良い。
【０３０９】
一般式（VI）におけるＡｒ１０〜Ａｒ１５を構成する炭素環式芳香族基は、炭素数２０以下から構成されるものが好ましく、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基，６−クリセニル基，２−フルオランテニル基，３−フルオランテニル基，２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。このうちとくに、置換もしく無置換のフェニル、ナフチル、フルオレニル、アントリル（アンスリル）、ビフェニルイル（ビフェニル）およびピレニルから選ばれることが好ましい。
【０３１０】
一般式（VI）におけるＡｒ１０〜Ａｒ１５を構成する複素環式芳香族基は、炭素数２０以下から構成されるものが好ましく、例えば、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【０３１１】
また、一般式（VI）におけるＡｒ１０〜Ａｒ１５は、一般式（VI）のアミン化合物を合成する場合の簡便さを考慮した場合、Ａｒ１０とＡｒ１１とが同一であり、Ａｒ１２とＡｒ１３とが同一であり、Ａｒ１４とＡｒ１５とが同一であることが好ましい。
【０３１２】
また、一般式（VI）におけるＲ２１〜Ｒ２６は、それぞれ独立に、水素原子、ハロゲン原子、ヒドロキシ基、カルボニル基、カルボニルエステル基、アルキル基、アルケニル基、アルコキシル基、シアノ基、ニトロ基、アリール基、または複素環基を示す。このうち、カルボニル基、カルボニルエステル基、アルキル基、アルケニル基、およびアルコキシル基は、炭素数２０以下であって、さらに他の基で置換されていても良く、無置換であってもよい。また、アリール基、および複素環基は、炭素数２０以下であって、さらに他の基に置換されていてもよく、無置換であってもよい。
【０３１３】
尚、上記のカルボニル基は、アルデヒド基、ケトン基およびカルボキシル基を含む。また、上記のアルキル基は、直鎖状アルキル基、分岐鎖状アルキル基、環状アルキル基を含む。
【０３１４】
一般式（VI）におけるＡｒ１０〜Ａｒ１５、およびＲ２１〜Ｒ２６として示された基のうち、さらに置換基を有してもよい基に対する置換基としては、ハロゲン原子、ヒドロキシ基、カルボニル基、カルボニルエステル基、環状アルキル基、アルケニル基、アルコキシ基、アリール基、複素環基、シアノ基、ニトロ基、またはシリル基を挙げることができる。
【０３１５】
また、一般式（VI）におけるＲ２１〜Ｒ２６が水素原子であり、Ａｒ１０〜Ａｒ１５がフェニル基またはナフチル基であり、Ｎに結合している二個のベンゼン環が、それぞれＮに対してパラ位で相互に結合していることがとくに好ましい。
【０３１６】
以下に、一般式（VI）で表されるアミン化合物の例示構造（構造式（１）〜（３６））を示すが、上述した範囲に含まれれば、ここに例示した構造に限定されるものではない。
【０３１７】
【化９２】
0005507185.tif 000093
【０３１８】
【化９３】
0005507185.tif 000094
【０３１９】
【化９４】
0005507185.tif 000095
【０３２０】
一般式（VI）で表されるアミン化合物は、種々の方法によって合成が可能であり、例えば、特開２００９−２７０９４号公報に記載の方法によっても合成できる。
【０３２１】
＜一般式（VII）で表されるアミン化合物＞
【０３２２】
【化９５】
0005507185.tif 000096
【０３２３】
一般式（VII）中、Ｒ３１〜Ｒ４０は、それぞれ独立して、水素原子、ハロゲン原子、シアノ基、ヒドロキシ基、炭素数１〜２０の置換もしくは無置換の直鎖状又は分岐状のアルキル基、炭素数３〜２０の置換もしくは無置換のシクロアルキル基、炭素数５〜３０の置換もしくは無置換のヘテロシクロアルキル基、炭素数１〜２０の置換もしくは無置換の直鎖状又は分岐状のアルコキシ基、炭素数６〜３０の置換もしくは無置換のアリール基、炭素数７〜３０の置換もしくは無置換のアラルキル基、または炭素数２〜３０の置換もしくは無置換のヘテロアリール基を表す。Ｙ１およびＹ２は、それぞれ独立に酸素原子または硫黄原子を表し、Ａｒ１６およびＡｒ１７は、それぞれ独立して、炭素数６〜３０の置換もしくは無置換のアリール基、または炭素数２〜３０の置換もしくは無置換のヘテロアリール基を表す。
【０３２４】
前記一般式(VII)中のＲ３１〜Ｒ４０におけるハロゲン原子の具体的な例としては、例えば、フッ素原子、塩素原子、臭素原子、およびヨウ素原子などが挙げられる。
【０３２５】
前記一般式(VII)中のＲ３１〜Ｒ４０におけるアルキル基は、炭素数１〜２０の置換もしくは無置換の直鎖状または分岐状のアルキル基である。より具体的な例としては、例えば、メチル基、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｉｓｏ−アミル基、ｔｅｒｔ−ペンチル基、ネオペンチル基、ｎ−へキシル基、３−メチルペンタン−２−イル基、３−メチルペンタン−３−イル基、４−メチルペンチル基、４−メチルペンタン−２−イル基、１，３−ジメチルブチル基、３，３−ジメチルブチル基、３，３−ジメチルブタン−２−イル基、ｎ−ヘプチル基、１−メチルヘキシル基、３−メチルヘキシル基、４−メチルヘキシル基、５−メチルヘキシル基、１−エチルペンチル基、１−（ｎ−プロピル）ブチル基、１，１−ジメチルペンチル基、１，４−ジメチルペンチル基、１，１−ジエチルプロピル基、１，３，３−トリメチルブチル基、１−エチル−２，２−ジメチルプロピル基、ｎ−オクチル基、２−エチルヘキシル基、２−メチルヘキサン−２−イル基、２，４−ジメチルペンタン−３−イル基、１，１−ジメチルペンタン−１−イル基、２，２−ジメチルヘキサン−３−イル基、２，３−ジメチルヘキサン−２−イル基、２，５−ジメチルヘキサン−２−イル基、２，５−ジメチルヘキサン−３−イル基、３，４−ジメチルヘキサン−３−イル基、３，５−ジメチルヘキサン−３−イル基、１−メチルヘプチル基、２−メチルヘプチル基、５−メチルヘプチル基、２−メチルヘプタン−２−イル基、３−メチルヘプタン−３−イル基、４−メチルヘプタン−３−イル基、４−メチルヘプタン−４−イル基、１−エチルヘキシル基、２−エチルヘキシル基、１−プロピルペンチル基、２−プロピルペンチル基、１，１−ジメチルヘキシル基、１，４−ジメチルヘキシル基、１，５−ジメチルヘキシル基、１−エチル−１−メチルペンチル基、１−エチル−４−メチルペンチル基、１，１，４−トリメチルペンチル基、２，４，４−トリメチルペンチル基、１−イソプロピル−１，２−ジメチルプロピル基、１，１，３，３−テトラメチルブチル基、ｎ−ノニル基、１−メチルオクチル基、６−メチルオクチル基、１−エチルヘプチル基、１−（ｎ−ブチル）ペンチル基、４−メチル−１−（ｎ−プロピル）ペンチル基、１，５，５−トリメチルヘキシル基、１，１，５−トリメチルヘキシル基、２−メチルオクタン−３−イル基、ｎ−デシル基、１−メチルノニル基、１−エチルオクチル基、１−（ｎ−ブチル）ヘキシル基、１，１−ジメチルオクチル基、３，７−ジメチルオクチル基、ｎ−ウンデシル基、１−メチルデシル基、１−エチルノニル基、ｎ−ドデシル基、１−メチルウンデシル基、ｎ−トリデシル基、ｎ−テトラデシル基、１−メチルトリデシル基、ｎ−ペンタデシル基、ｎ−ヘキサデシル基、ｎ−ヘプタデシル基、ｎ−オクタデシル基、ｎ−ノナデシル基、またはｎ−エイコシル基などが挙げられる。
【０３２６】
前記一般式(VII)中のＲ３１〜Ｒ４０におけるシクロアルキル基は、脂肪族環を有する炭素数３〜２０の置換もしくは無置換のシクロアルキル基である。より具体的な例としては、例えば、シクロプロピル基、シクロブチル基、シクロペンチル基、シクロへキシル基、シクロペンチル基、シクロオクチル基、シクロノニル基、シクロデシル基、シクロウンデシル基、シクロドデシル基、シクロトリデシル基、シクロテトラデシル基、シクロペンタデシル基、シクロヘキサデシル基、シクロヘプタデシル基、シクロオクタデシル基、シクロノナデシル基、またはシクロエイコシル基が挙げられる。
【０３２７】
前記一般式(VII)中のＲ３１〜Ｒ４０におけるヘテロシクロアルキル基は、前記シクロアルキル基中の少なくとも１つの炭素が窒素原子、酸素原子、硫黄原子、およびリン原子からなる群より選択される少なくとも１種に置換された基である。より具体的な例としては、例えば、オキシラニル基、ピロリジニル基、イミダゾリジニル基、ピラゾリジニル基、オキサゾリジニル基、イソオキサゾリジニル基、ピペリジニル基、ピペラジニル基、モルホリニル基、チオモルホニリル基、テトラヒドロピラニル基、またはテトラヒドロフラニル基などが挙げられる。
【０３２８】
前記一般式(VII)中のＲ３１〜Ｒ４０におけるアルコキシ基は、炭素数１〜２０の置換もしくは無置換の直鎖状または分岐状のアルコキシ基である。より具体的な例としては、例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ネオペンチルオキシ基、１，２−ジメチル−プロポキシ基、ｎ−へキシルオキシ基、３−メチルペンタン−２−イルオキシ基、３−メチルペンタン−３−イルオキシ基、４−メチルペンチルオキシ基、４−メチルペンタン−２−イルオキシ基、１，３−ジメチルブチルオキシ基、３，３−ジメチルブチルオキシ基、３，３−ジメチルブタン−２−イルオキシ基、ｎ−ヘプチルオキシ基、１−メチルヘキシルオキシ基、３−メチルヘキシルオキシ基、４−メチルヘキシルオキシ基、５−メチルヘキシルオキシ基、１−エチルペンチルオキシ基、１−（ｎ−プロピル）ブチルオキシ基、１，１−ジメチルペンチルオキシ基、１，４−ジメチルペンチルオキシ基、１，１−ジエチルプロピルオキシ基、１，３，３−トリメチルブチルオキシ基、１−エチル−２，２−ジメチルプロピルオキシ基、ｎ−オクチルオキシ基、２−エチルヘキシルオキシ基、２−メチルヘキサン−２−イルオキシ基、２，４−ジメチルペンタン−３−イルオキシ基、１，１−ジメチルペンタン−１−イルオキシ基、２，２−ジメチルヘキサン−３−イルオキシ基、２，３−ジメチルヘキサン−２−イルオキシ基、２，５−ジメチルヘキサン−２−イルオキシオキシ基、２，５−ジメチルヘキサン−３−イルオキシ基、３，４−ジメチルヘキサン−３−イルオキシ基、３，５−ジメチルヘキサン−３−イルオキシ基、１−メチルヘプチルオキシ基、２−メチルヘプチルオキシ基、５−メチルヘプチルオキシ基、２−メチルヘプタン−２−イルオキシ基、３−メチルヘプタン−３−イルオキシ基、４−メチルヘプタン−３−イルオキシ基、４−メチルヘプタン−４−イルオキシ基、１−エチルヘキシルオキシ基、２−エチルヘキシルオキシ基、１−プロピルペンチルオキシ基、２−プロピルペンチルオキシ基、１，１−ジメチルヘキシルオキシ基、１，４−ジメチルヘキシルオキシ基、１，５−ジメチルヘキシルオキシ基、１−エチル−１−メチルペンチルオキシ基、１−エチル−４−メチルペンチルオキシ基、１，１，４−トリメチルペンチルオキシ基、２，４，４−トリメチルペンチルオキシ基、１−イソプロピル−１，２−ジメチルプロピルオキシ基、１，１，３，３−テトラメチルブチルオキシ基、ｎ−ノニルオキシ基、１−メチルオクチルオキシ基、６−メチルオクチルオキシ基、１−エチルヘプチルオキシ基、１−（ｎ−ブチル）ペンチルオキシ基、４−メチル−１−（ｎ−プロピル）ペンチルオキシ基、１，５，５−トリメチルヘキシルオキシ基、１，１，５−トリメチルヘキシルオキシ基、２−メチルオクタン−３−イルオキシ基、ｎ−デシルオキシ基、１−メチルノニルオキシ基、１−エチルオクチルオキシ基、１−（ｎ−ブチル）ヘキシルオキシ基、１，１−ジメチルオクチルオキシ基、３，７−ジメチルオクチルオキシ基、ｎ−ウンデシルオキシ基、１−メチルデシ���オキシ基、１−エチルノニルオキシ基、ｎ−ドデシルオキシ基、１−メチルウンデシルオキシ基、ｎ−トリデシルオキシ基、ｎ−テトラデシルオキシ基、１−メチルトリデシルオキシ基、ｎ−ペンタデシルオキシ基、ｎ−ヘキサデシルオキシ基、ｎ−ヘプタデシルオキシ基、ｎ−オクタデシルオキシ基、ｎ−ノナデシルオキシ基、またはｎ−エイコシルオキシ基などが挙げられる。
【０３２９】
前記一般式(VII)中のＲ３１〜Ｒ４０ならびにＡｒ１６およびＡｒ１７におけるアリール基は、芳香族環を有する炭素数６〜３０の１価の基であって、２つ以上の芳香族環を含んでもよい。２つ以上の芳香族環を含む場合、前記芳香族環は互いに結合または縮合された形態で存在しうる。より具体的な例としては、例えば、フェニル基、ペンタレニル基、インデニル基、１−ナフチル基、２−ナフチル基、テトラヒドロナフチル基、アズレニル基、ヘプタレニル基、オクタレニル基、ａｓ−インダセニル基、ｓ−インダセニル基、ビフェニレニル基、アセナフチレニル基、アセナフテニル基、フルオレニル基、フェナレニル基、アントラセニル基、メチルアントラセニル基、９，１０−［１，２］ベンゼノアントラセニル基、フェナントリル基、１Ｈ−トリンデニル基、フルオランテニル基、ピレニル基、アセフェナントリレニル基、アセアントリレニル基、トリフェニレニル基、クリセニル基、テトラフェニル基、ナフタセニル基、プレイアデニル基、ピセニル基、ペリレニル基、ペンタフェニル基、ペンタセニル基、テトラフェニレニル基、ヘキサヘリセニル基、ヘキサフェニル基、ヘキサセニル基、ルビセニル基、コロネニル基、トリナフチレニル基、ヘプタフェニル基、ヘプタセニル基、またはピラントレニル基などが好ましく挙げられる。
【０３３０】
前記一般式(VII)中のＲ３１〜Ｒ４０ならびにＡｒ１６およびＡｒ１７におけるヘテロアリール基は、前記アリール基の１つ以上の炭素が、窒素原子、酸素原子、硫黄原子、リン原子からなる群より選択される少なくとも１種で置換された、炭素数２〜３０の１価の基である。より具体的な例としては、例えば、ピロリル基、イミダゾリル基、イミダゾリジニル基、ベンゾイミダゾリル基、ピラゾリル基、チアゾリル基、イソチアゾリル基、オキサゾリル基、イソオキサゾリル基、フラザニル基、ピリジニル基、ピラジニル基、ピリミジニル基、ピリダジニル基、フラニル基、ピラニル基、チエニル基、ベンゾチオフェニル基、チオピラニル基、イソチオクロメニル基、チオクロメニル基、チオキサントレニル基、チアントレニル基、フェノキサチイニル基、ピロリジニル基、１Ｈ−１−ピリンジニル基、インドニジニル基、イソインドリル基、インドリル基、インダゾリル基、プリニル基、キノリジニル基、イソキノリニル基、キノリニル基、ナフチリジニル基、フタラジニル基、キノキサニリル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、フェノチアジニル基、フェノキサジニル基、アンチジニル基、イソベンゾフラニル基、ベンゾフラニル基、イソクロメニル基、クロメニル基、キサンテニル基、パラチアジニル基、トリアゾリル基、またはテトラゾリル基などが挙げられる。
【０３３１】
前記一般式(VII)中のＲ３１〜Ｒ４０におけるアラルキル基は、アルキル基の少なくとも１つの水素原子がアリール基で置換された、炭素数７〜３０の１価の基である。より具体的な例としては、例えば、ベンジル基またはフェニルエチル基などが挙げられる。
【０３３２】
前記一般式(VII)中のＲ３１〜Ｒ４０におけるアルキル基、アルコキシ基、アリール基、アラルキル基、ヘテロアリール基、シクロアルキル基およびヘテロシクロアルキル基が置換される場合の置換基の例としては、例えば、次のような置換基が挙げられる。フッ素原子、塩素原子、臭素原子、シアノ基、ニトロ基、ヒドロキシ基；およびフッ素原子、塩素原子、臭素原子、シアノ基、ニトロ基、もしくはヒドロキシ基で置換もしくは無置換の炭素数１〜２０の直鎖状又は分岐状のアルキル基；フッ素原子、塩素原子、臭素原子、シアノ基、ニトロ基、もしくはヒドロキシ基で置換もしくは無置換の炭素数１〜２０の直鎖状又は分岐状のアルコキシ基；炭素数１〜２０のアルキル基、炭素数１〜２０のアルコキシ基、フッ素原子、塩素原子、臭素原子、シアノ基、ニトロ基、もしくはヒドロキシ基で置換もしくは無置換の炭素数６〜３０のアリール基；炭素数１〜２０のアルキル基、炭素数１〜２０のアルコキシ基、フッ素原子、塩素原子、臭素原子、シアノ基、ニトロ基、もしくはヒドロキシ基で置換もしくは無置換の炭素数２〜３０であるヘテロアリール基；炭素数１〜２０のアルキル基、炭素数１〜２０のアルコキシ基、フッ素原子、塩素原子、臭素原子、シアノ基、ニトロ基、もしくはヒドロキシ基で置換もしくは無置換の炭素数５〜２０のシクロアルキル基；炭素数１〜２０のアルキル基、炭素数１〜２０のアルコキシ基、フッ素原子、塩素原子、臭素原子、シアノ基、ニトロ基、もしくはヒドロキシ基で置換もしくは無置換の炭素数５〜３０のヘテロシクロアルキル基；−ＮＲ４２Ｒ４３で表される基である。Ｒ４２およびＲ４３は、それぞれ独立して、水素原子、炭素数１〜１０の直鎖状又は分岐状のアルキル基、または炭素数１〜１０のアルキル基で置換もしくは無置換の炭素数６〜３０のアリール基である。
【０３３３】
前記一般式(VII)で表される化合物は、下記に示す構造式（１）〜（１２）で表される化合物からなる群より選択される少なくとも１つであることが好ましい。しかし、これらに限定されるものではない。
【０３３４】
【化９６】
0005507185.tif 000097
【０３３５】
前記一般式(VII)で表されるフェニルフェノキサジン系化合物またはフェニルフェノチアジン系化合物は、非局在化した電子分布を有しており、正孔輸送能に優れている。加えて、本発明の化合物は、フェニルベンジジンの窒素原子にフェニルフェノキサジン基またはフェニルフェノチアジン基を結合させることによって、ガラス転移温度が高くなり、熱安定性に優れている。
前記一般式(VII)で表される化合物は、特開２００９−２９８０７号公報に開示された合成方法などで得ることができる。
【０３３６】
尚、上記一般式（Ｉ）、(II)、(IV)、(VI)、および(VII)で表されるアミン化合物は、有機電界発光素子の有機化合物層を構成する材料として用いられるものであり、有機ＥＬ素子の製造プロセスに供する前に純度を高めておくことが好ましく、該純度が９５％以上、より好ましくは９９％以上とするのがよい。かかる高純度のアミン化合物を得る方法としてはアミン化合物の合成後の精製である再結晶法、再沈殿法、もしくはシリカやアルミナを用いたカラム精製のほかに、昇華精製やゾーンメルト法による公知の高純度化方法を用いることができる。
【０３３７】
また、これらの精製方法を繰り返し行うことや異なる精製法を組み合わせて行うことで、アミン化合物の未反応物、反応副生成物、触媒残渣、もしくは残存溶媒などの混合物を低減させ、よりデバイス特性の優れた有機電界発光素子を得ることが可能となる。
【０３３８】
これにより、一般式（Ｉ）、(II)、(IV)、(VI)、および(VII)で表されるアミン化合物を正孔輸送材料として用いた下記に説明する有機ＥＬ素子において、低電圧駆動となり発光寿命を確保できる。しかも、分子量としても耐熱性を十分に保持できる量が確保されるため、熱的な物性が良好であり、外部からの力や熱的な耐久性に優れており、電圧による変動力にも安定性を有している。
また、これらのアミン化合物は、陽極と直に接続する正孔注入層の構成材料としても用いることができる。
【０３３９】
さらに、一般式（Ｉ）、(II)、(IV)、(VI)、および(VII)で表されるアミン化合物は、置換基の選択によって電子輸送性能も併せもつことができ、また良好な発色団ともなる。このため、有機電界発光素子の有機化合物層のうち、電子輸送層を兼ねた発光層としても、或いは正孔輸送層と兼ねた発光層としても用いることが可能である。また、これらのアミン化合物を発光層として、電子輸送層と正孔輸送層とで挟み込んだ構成とすることも可能である。
【０３４０】
また本発明においては、発光層は２層以上であっても良く、そのうちの一層に一般式（Ｃ−１）で示される化合物が含まれても良く、複数の層またはすべての層に一般式（Ｃ−１）で示される化合物が含まれていても良い。複数の発光層の場合には、ホスト材料は特開２００１−３１９７７９号公報に開示されている方法で電子輸送性ホスト材料、ホール輸送性ホスト材料いずれも用いることができる。
【０３４１】
３．有機ＥＬ素子の構成
次に、本発明の有機ＥＬ素子の構成について、詳細に説明する。
本発明の有機ＥＬ素子は基板上に陰極と陽極を有し、両電極の間に発光層を含む複数の有機化合物層を有し、更に発光層の両側には有機化合物層が隣接して構成される。発光層に隣接している有機化合物層と電極の間には、更に有機化合物層を有していてもよい。発光素子の性質上、陽極及び陰極のうち少なくとも一方の電極は、透明もしくは半透明であることが好ましい。
【０３４２】
本発明における有機化合物層の積層の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。
【０３４３】
本発明の有機電界発光素子における有機化合物層の好適な態様は、陽極側から順に、少なくとも、正孔注入層、正孔輸送層、発光層、正孔ブロック層、電子輸送層、及び電子注入層、を有する態様である。
【０３４４】
尚、発光層と電子輸送層との間に正孔ブロック層を有した場合には、発光層と隣接する有機化合物層は、陽極側が正孔輸送層になり、陰極側が正孔ブロック層となる。また、陽極と正孔輸送層との間に、正孔注入層を有してもよく、陰極と電子輸送層との間には、電子注入層を有してもよい。尚、各層は複数の二次層に分かれていてもよい。
【０３４５】
本発明においては、特開２００６−２７９０１４号公報、特開２００６−３５１６８０号公報に開示されている方法で、段階的にイオン化ポテンシャルまたは電子親和力を有する正孔輸送層または電子輸送層を複数層（第一正孔輸送層、第二正孔輸送層、または第一電子輸送層、第二電子輸送層等）設けて、電荷をより効果的に発光層に注入することができる。また上記複数の電荷輸送層を特開２００６−３５１７１５号公報に開示されている方法で薄膜化し、一層効果的に電荷注入させることができる。
【０３４６】
また、陰極から電子輸送層により効果的に電子を注入し電圧を下げる目的で特開２００７−２２７８８８号公報に開示されている方法で、陰極と電子輸送層の間に薄膜有機化合物層を設けることができる。
【０３４７】
また、本発明ではより発光効率を改良する目的で、特開２００３−２７２８６０号公報、特開平１１−３２９７４８号公報等に開示されている方法で電荷発生層を設けてマルチフォトン型素子にすることもできる。
【０３４８】
また、本発明では、より発光効率の向上、耐久性の向上、色度の向上の目的で、反射板（もしくは反射電極）と半透明電極の間に発光層を含む有機化合物層を設け、特開平８−２１３１７４号公報、特許２８３０４７４号公報、特開平１１−１２６６９１号公報、特開２００２−３６７７７０号公報、特開２００４−１２７７９５号公報等に開示されてる方法で共振器構造をとることができる。
【０３４９】
また、本発明における好ましい態様として、複数の発光層が積層した形態をとることもできる。この場合赤色発光層、青色発光層、および緑色発光層の形成順序はいずれでもよい。また、これらの発光層は燐光発光層でも蛍光発光層でもよく、各発光層間に別の機能層を設けてもよい。
例えば、赤色燐光発光層上に青色蛍光発光層を形成し、さらにその上に緑色燐光発光層を形成した構造なども好ましい態様である。この場合には、青色蛍光発光層のホストの三重項エネルギーが、赤色、および緑色燐光発光層のドーパントの三重項エネルギーより高いことが好ましい。
【０３５０】
＜基板＞
本発明で使用する基板としては、発光層から発せられる光を取り出す側の基板は散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、およびポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【０３５１】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【０３５２】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
基板は、電極作製前後、または有機化合物層を製膜前に洗浄および／または前処理をおこなってもよい。洗浄は水、純水、イオン交換水、酸、アルカリ水、有機溶剤いずれでも洗浄することができ、浸せきし超音波洗浄しても良い。また、有機物を分解除去する目的や接着性を良くする目的、電極から有機化合物層への電荷注入を促進する目的で前処理することもできる。前処理法はＵＶ−オゾン処理、酸素プラズマ処理等が好ましく用いられるが特に限定されるものではない。
【０３５３】
＜陽極＞
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、光を取り出す側の場合は透明陽極として設けられ、光を取り出す側と反対側の場合には透明であっても無くても良い。
【０３５４】
陽極の材料としては、例えば、金属、合金、金属酸化物、導電性化合物、又はこれらの混合物が好適に挙げられる。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましいが、他の材料と積層してもよく、また補助電極等を設けても良い
【０３５５】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
陽極の仕事関数は陽極に隣接した正孔注入層や正孔輸送層に正孔が注入できる仕事関数であれば限定されることはなく、４．０ｅＶ以上６．０ｅＶ以下が好ましく、４．５ｅＶ以上５．８ｅＶ以下が更に好ましい。
また陽極の仕事関数は、ＵＶオゾン処理や酸素プラズマ処理により任意の値に調整することができる。
【０３５６】
本発明の有機電界発光素子において、陽極の形成位置としては特に制限はなく、発光素子の用途、目的に応じて適宜選択することができるが、前記基板上に形成されるのが好ましい。この場合、陽極は、基板における一方の表面の全部に形成されていてもよく、その一部に形成されていてもよい。
【０３５７】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【０３５８】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【０３５９】
陽極の抵抗値としては、１０３Ω／□以下が好ましく、１０２Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【０３６０】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【０３６１】
＜陰極＞
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。また陰極側が光を取り出す側の場合には透明または半透明であることが好ましい。
【０３６２】
陰極を構成する材料としては、例えば、金属、合金、金属酸化物、電気伝導性化合物、これらの混合物などが挙げられる。具体例としてはアルカリ金属（たとえば、ＬＩ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属などが挙げられる。これらは、１種単独で使用してもよいが、安定性と電子注入性とを両立させる観点からは、２種以上を共蒸着または積層して好適に併用することができる。
陰極の仕事関数は隣接する有機化合物層に電子を注入できる仕事関数で有れば特に限定されることはなく、２．５ｅＶ以上４．５ｅＶが好ましく、更に好ましくは２．５ｅＶ以上４．３ｅＶ以下である。
【０３６３】
これらの中でも、陰極を構成する材料としては、電子注入性の点で、アルカリ金属やアルカリ土類金属が好ましく、保存安定性に優れる点で、アルミニウムを主体とする材料が好ましいがＩＴＯ等の導電性金属酸化物と積層構造をとってもよい。
アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、マグネシウム−アルミニウム合金など）をいう。
【０３６４】
なお、陰極の材料については、特開平２−１５５９５号公報、特開平５−１２１１７２号公報に詳述されており、これらの公報に記載の材料は、本発明においても適用することができる。
【０３６５】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【０３６６】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【０３６７】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１ｎｍ〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【０３６８】
陰極の厚みは、陰極を構成する材料により適宜選択することができ、一概に規定することはできないが、通常５ｎｍ〜５μｍ程度であり、１０ｎｍ〜１μｍが好ましい。
また、陰極は、透明であってもよいし、不透明であってもよい。なお、透明な陰極は、陰極の材料を１ｎｍ〜１０ｎｍの厚さに薄く成膜し、更にＩＴＯやＩＺＯ等の透明な導電性材料を積層することにより形成することができる。
本発明においては、陽極側を不透明（反射電極）にし、陰極側を透明もしくは半透明にしてトップエミッション型素子にすることもできる。また陽極側を透明にし、陰極側を不透明（反射電極）にしてボトムエミッション型素子にすることもできる。また陽極、陰極いずれも透明にして両側発光型にすることもできる。
【０３６９】
＜有機化合物層＞
本発明における有機化合物層について説明する。
本発明の有機ＥＬ素子は、発光層を含む少なくとも一層の有機化合物層を有しており、発光層以外の他の有機化合物層としては、正孔輸送層、電子輸送層、電荷ブロック層、正孔注入層、電子注入層等の各層が挙げられる。
【０３７０】
−有機化合物層の形成−
本発明の有機電界発光素子において、有機化合物層を構成する各層は、蒸着法やスパッタ法等の乾式製膜法、湿式塗布方式、転写法、印刷法、インクジェット方式等いずれによっても好適に形成することができる。
乾式製膜法は主に蒸着法が用いられる。有機化合物層の蒸着による製膜速度は０．１オングストローム／秒〜１００オングストローム／秒が好ましく、さらに好ましくは０．１オングストローム／秒〜５０オングストローム／秒である。また加熱温度は材料が分解しない温度範囲であれば制限されることはない。
また蒸着製膜時の真空度は１０−２Ｐａ〜１０−９Ｐａであることが好ましく、さらに好ましくは１０−３Ｐａ〜１０−８Ｐａである。
【０３７１】
また蒸着製膜時の真空雰囲気は空気真空雰囲気、窒素やアルゴン等の不活性ガス真空雰囲気どちらでもよい。
また蒸着製膜前もしくは蒸着製膜時にベーク処理を行ったり、ゲッター剤等を加熱したりして蒸着槽内の水分や酸素を除去することができる。
また蒸着製膜時もしくは蒸着製膜中に基板を冷却もしくは加熱することにより基板付着水分を除去し、有機膜の膜質を制御することもできる。
また、発光層を蒸着成膜する場合にはホスト材料と発光材料を別々の蒸着源に入れて共蒸着することもできるし、一つの蒸着源に混合して蒸着成膜することもできる。
また、蒸着源の加熱を均一にする目的で蒸着源にサーモボール等を設けることもできる。
また、製膜後熱処理することもできる。熱処理する温度は特に限定されることはなく、構成する材料のガラス転移点以上であっても、以下であっても任意に設定することができる。
【０３７２】
また、さらに製膜、封止後、熱処理することもできる。熱処理する温度は特に限定されることはなく、構成する材料のガラス転移点以上であっても、以下であっても任意に設定することができる。
【０３７３】
−正孔注入層、正孔輸送層−
正孔注入層、正孔輸送層は、陽極又は陽極側から正孔を受け取り陰極側に輸送する機能を有する層である。本発明の正孔注入層、正孔輸送層に使用できる材料としては、特に限定はなく、低分子化合物であっても高分子化合物であっても無機材料であってもよい。
具体的には、ピロール誘導体、カルバゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、カーボン、フェニルアゾール、フェニルアジンを配位子に有する金属錯体、等を含有する層であることが好ましい。
無機材料としては、酸化ケイ素、二酸化ケイ素、酸化ゲルマニウム、二酸化ゲルマニウム、酸化ケイ化ゲルマニウム、５酸化バナジウム、３酸化モリブデン、酸化アルミニウム、二酸化鉄、３酸化鉄等をあげることができる。
【０３７４】
正孔注入層、および正孔輸送層に使用できる材料として、カルバゾール誘導体が好ましく、特に、下記一般式（６）で表されるカルバゾール化合物であることが好ましい。
これらのカルバゾール化合物は、正孔注入層、正孔輸送層だけでなく、発光層、電子輸送層、ブロック層、などの全ての有機化合物層に使用することができる。
【０３７５】
【化９７】
0005507185.tif 000098
【０３７６】
一般式（６）中、Ｒ２３は該骨格の水素原子に置換し得る置換基を表し、Ｒ２３は複数存在する場合はそれぞれ同じでも異なってもよい。ｎ４は０〜８の整数を表す。
【０３７７】
一般式（６）で表される化合物を、電荷輸送層中で用いる場合は、一般式（６）で表される化合物は５０〜１００質量％含まれることが好ましく、８０〜１００質量％含まれることが好ましく、９５〜１００質量％含まれることが特に好ましい。
また、一般式（６）で表される化合物を、複数の有機化合物層に用いる場合はそれぞれの層において、上記の範囲で含有することが好ましい。
【０３７８】
一般式（６）で表される化合物は、いずれかの有機化合物層に、一種類のみを含有していてもよく、複数の一般式（６）で表される化合物を任意の割合で組み合わせて含有していてもよい。
【０３７９】
一般式（６）で表される化合物を含む電荷輸送層の厚さとしては、１ｎｍ〜５００ｎｍであるのが好ましく、３ｎｍ〜２００ｎｍであるのがより好ましく、５ｎｍ〜１００ｎｍであるのが更に好ましい。また、該電荷輸送層は発光層に接して設けられている事が好ましい。
該電荷輸送層は、上述した材料の一種又は二種以上からなる単層構造であってもよいし、同一組成又は異種組成の複数層からなる多層構造であってもよい。
【０３８０】
一般式（６）におけるＲ２３が表す置換基としては具体的にはハロゲン原子、アルコキシ基、シアノ基、ニトロ基、アルキル基、アリール基、芳香族複素環基が挙げられ、炭素数１０以下のアルキル基、炭素数１０以下の置換又は無置換のアリール基が好ましく、炭素数６以下のアルキル基である事がより好ましい。ｎ４は０〜８の整数を表し、０〜４が好ましく、０〜２がより好ましい。
【０３８１】
一般式（６）を構成する水素原子は、水素の同位体（重水素原子等）も含む。この場合化合物中の全ての水素原子が水素同位体に置き換わっていてもよく、また一部が水素同位体を含む化合物である混合物でもよい。
【０３８２】
一般式（６）で表される化合物は、種々の公知の合成法を組み合わせて合成することが可能である。最も一般的には、カルバゾール化合物に関してはアリールヒドラジンとシクロヘキサン誘導体との縮合体のアザーコープ転位反応の後、脱水素芳香族化による合成（Ｌ．Ｆ．Ｔｉｅｚｅ，Ｔｈ．Ｅｉｃｈｅｒ著、高野、小笠原訳、精密有機合成、３３９頁（南江堂刊））が挙げられる。また、得られたカルバゾール化合物とハロゲン化アリール化合物のパラジウム触媒を用いるカップリング反応に関してはテトラヘドロン・レターズ３９巻６１７頁（１９９８年）、同３９巻２３６７頁（１９９８年）及び同４０巻６３９３頁（１９９９年）等に記載の方法が挙げられる。反応温度、反応時間については特に限定されることはなく、前記文献に記載の条件が適用できる。
【０３８３】
本発明において、一般式（６）で表される化合物は、真空蒸着プロセスで薄層を形成することが好ましいが、溶液塗布などのウェットプロセスも好適に用いることが出来る。化合物の分子量は、蒸着適性や溶解性の観点から２０００以下であることが好ましく、１２００以下であることがより好ましく、８００以下であることが特に好ましい。また蒸着適性の観点では、分子量が小さすぎると蒸気圧が小さくなり、気相から固相への変化がおきず、有機化合物層を形成することが困難となるので、２５０以上が好ましく、３００以上が特に好ましい。
【０３８４】
以下に、本発明における一般式（６）で表される化合物の具体例を例示するが、本発明においてはこれらに限定されるものではない。
【０３８５】
【化９８】
0005507185.tif 000099
【０３８６】
【化９９】
0005507185.tif 000100
【０３８７】
【化１００】
0005507185.tif 000101
【０３８８】
【化１０１】
0005507185.tif 000102
【０３８９】
本発明の有機ＥＬ素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用できる。
【０３９０】
具体的には、無機化合物は塩化第二鉄や塩化アルミニウム、塩化ガリウム、塩化インジウム、五塩化アンチモンなどのハロゲン化金属、五酸化バナジウム、および三酸化モリブデンなどの金属酸化物などが挙げられる。
【０３９１】
また更には、Ｍｏ、Ｌｉ、Ｎａ，Ｋ、Ｒｂ、Ｃｓ、Ｂｅ、Ｍｇ、Ｃａ，Ｓｒ、Ｂａ及びＢからなる群から選択された元素、及びＯ、Ｆ、Ｓ、Ｃｌ、Ｓｅ、Ｂｒ及びＩからなる群から選択された元素からなる化合物（以下、適宜「第１の化合物」と称する。）も好ましい態様である。この場合には、正孔注入層は、有機化合物である正孔注入物質を含むことが好ましい。
正孔注入物質としては、銅フタロシアニン、１，３，５−トリカルバゾリルベンゼン、４，４’−ビスカルバゾリルビフェニル、ポリビニルカルバゾール、ｍ−ビスカルバゾリルフェニル、４，４’−ビスカルバゾリル−２，２’−ジメチルビフェニル、４，４’，４’’−トリ（Ｎ−カルバゾリル）トリフェニルアミン（ＴＣＴＡ）、４，４’，４’’−トリス（３−メチルフェニルアミノ）トリフェニルアミン（ｍ−ＭＴＤＡＴＡ）、１，３，５−トリ（２−カルバゾリルフェニル）ベンゼン、１，３，５−トリス（２−カルバゾリル−５−メトキシフェニル）ベンゼン、ビス（４−カルバゾリルフェニル）シラン、Ｎ，Ｎ’−ビス（３−メチルフェニル）−Ｎ，Ｎ’−ジフェニル−［１，１−ビフェニル］−４，４’−ジアミン（ＴＰＤ）、Ｎ，Ｎ’−ジ（ナフタレン−１−イル）−Ｎ，Ｎ’−ジフェニルベンジジン（α−ＮＰＤ）、Ｎ，Ｎ’−ジフェニル−Ｎ，Ｎ’−ビス（１−ナフチル）−（１，１’−ビフェニル）−４，４’−ジアミン（ＮＰＢ）、ポリ（９，９−ジオクチルフルオレン−ｃｏ−Ｎ−（４−ブチルフェニル）ジフェニルアミン）（ＴＦＢ）またはポリ（９，９−ジオクチルフルオレン−ｃｏ−ビス−Ｎ，Ｎ−フェニル−１，４−フェニレンジアミン（ＰＦＢ）からなる群から選択された少なくとも一つであることが好ましい。
【０３９２】
正孔輸送層に導入する電子受容性ドーパントとしての有機化合物は、置換基としてニトロ基、ハロゲン、シアノ基、トリフルオロメチル基などを有する化合物、キノン系化合物、酸無水物系化合物、フラーレンなどを好適に用いることができる。
この他にも、特開平６−２１２１５３号公報、特開平１１−１１１４６３号公報、特開平１１−２５１０６７号公報、特開２０００−１９６１４０号公報、特開２０００−２８６０５４号公報、特開２０００−３１５５８０号公報、特開２００１−１０２１７５号公報、特開２００１−１６０４９３号公報、特開２００２−２５２０８５号公報、特開２００２−５６９８５号公報、特開２００３−１５７９８１号公報、特開２００３−２１７８６２号公報、特開２００３−２２９２７８号公報、特開２００４−３４２６１４号公報、特開２００５−７２０１２号公報、特開２００５−１６６６３７号公報、特開２００５−２０９６４３号公報等に記載の化合物を好適に用いることが出来る。
【０３９３】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。
【０３９４】
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜３００ｎｍであるのがより好ましく、１０ｎｍ〜２００ｎｍであるのが更に好ましい。また、正孔注入層の厚さとしては、０．１ｎｍ〜５００ｎｍであるのが好ましく、０．５ｎｍ〜３００ｎｍであるのがより好ましく、１ｎｍ〜２００ｎｍであるのが更に好ましい。
正孔注入層、正孔輸送層は、上述した材料の１種又は２種以上からなる単層構造であってもよいし、同一組成又は異種組成の複数層からなる多層構造であってもよい。
また本発明では発光効率向上の目的で特開２００５−２９４２４９号公報等に開示されている方法で正孔輸送層に電気的に不活性なアダマンタン化合物等の炭化水素化合物を添加することができる。
正孔注入層、正孔輸送層のＴ１は特に限定されることはないが、励起子拡散抑制の目的で発光層に隣接する正孔輸送層のＴ１と発光層のＴ１の差は１ｅＶ以内であることが好ましい。
【０３９５】
−発光層−
発光層に関しては、前記したとおりである。
【０３９６】
−電子注入層、電子輸送層−
電子注入層、電子輸送層は、陰極又は陰極側から電子を受け取り陽極側に輸送する機能を有する層である。本発明の電子注入層、電子輸送層に使用できる材料として特に限定は無く、低分子化合物であっても高分子化合物であってもよい。
具体的には、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、シロールに代表される有機シラン誘導体、等を含有する層であることが好ましい。
【０３９７】
本発明の有機ＥＬ素子の電子注入層あるいは電子輸送層には、電子供与性ドーパントを含有させることができる。電子注入層、あるいは電子輸送層に導入される電子供与性ドーパントとしては、電子供与性で有機化合物を還元する性質を有していればよく、Ｌｉなどのアルカリ金属、Ｍｇなどのアルカリ土類金属、希土類金属を含む遷移金属や還元性有機化合物などが好適に用いられる。金属としては、特に仕事関数が４．２ｅＶ以下の金属が好適に使用でき、具体的には、Ｌｉ、Ｎａ、Ｋ、Ｂｅ、Ｍｇ、Ｃａ、Ｓｒ、Ｂａ、Ｙ、Ｃｓ、Ｌａ、Ｓｍ、Ｇｄ、およびＹｂなどが挙げられる。また、還元性有機化合物としては、例えば、含窒素化合物、含硫黄化合物、含リン化合物などが挙げられる。
この他にも、特開平６−２１２１５３号公報、特開２０００−１９６１４０号公報、特開２００３−６８４６８号公報、特開２００３−２２９２７８号公報、特開２００４−３４２６１４号公報等に記載の材料を用いることが出来る。
【０３９８】
また、電子輸送層には、電子輸送物質とともに下記式（Ｂ）で表わされる金属化合物（以下、適宜「第２の化合物」と称する。）を含むことも好ましい態様である。
（ＸＢ）ａ（ＹＢ）ｂ      （式Ｂ）
式Ｂにおいて、ＸＢは、アルカリ金属、アルカリ土類金属または遷移金属であり、ＹＢは、７族元素または炭素数が１〜２０の有機基であり、ａは１〜３の整数、ｂは１〜３の整数を示す。
【０３９９】
前記式（Ｂ）で、ＸＢは、リチウム（Ｌｉ）、セシウム（Ｃｓ）、ナトリウム（Ｎａ）、バリウム（Ｂａ）、マグネシウム（Ｍｇ）が好ましく、ＹＢは、フッ素原子、キノレート、アセトアセテート、塩素原子、臭素原子が好ましい。
【０４００】
前記式（Ｂ）で表わされる金属化合物である第２の化合物の例としては、フッ化リチウムのようにハロゲン元素を含んでいるメタルハライド、リチウムキノレート、リチウムアセトアセテート、酸化物のようなメタル錯体を挙げることができ、それらを混合して使用してもよい。好ましくは、リチウムキノレート、ナトリウムキノレート、リチウムアセトアセテート、マグネシウムアセトアセテート、フッ化リチウム、フッ化セシウム、フッ化ナトリウム、酸化リチウムからなる群から選択された少なくとも一つであることがより好ましい。
【０４０１】
また、この場合電子輸送物質としては、ビス（１０−ヒドロキシベンゾ［ｈ］キノリナート）ベリリウム（Ｂｅｂｑ２）、Ａｌｑ３、Ｚｎｑ２などが好適である。
前記式（Ｂ）で表わされる金属化合物である第２の化合物の含有量は、前記電子輸送物質１００質量部を基準として、３０ないし５０質量部であることが好ましい。
【０４０２】
これらの電子供与性ドーパントは、単独で用いてもよいし、２種以上を用いてもよい。電子供与性ドーパントの使用量は、材料の種類によって異なるが、電子輸送層材料に対して０．１質量％〜３０質量％であることが好ましく、０．１質量％〜２０質量％であることが更に好ましく、０．１質量％〜１０質量％であることが特に好ましい。
【０４０３】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。
電子注入層、電子輸送層は、上述した材料の１種又は２種以上からなる単層構造であってもよいし、同一組成又は異種組成の複数層からなる多層構造であってもよい。
正孔注入層、正孔輸送層のＴ１は特に限定されることはないが、励起子拡散抑制の目的で発光層に隣接する正孔輸送層のＴ１と発光層のＴ１の差は１ｅＶ以内であることが好ましい。
【０４０４】
−ホールブロック層−
ホールブロック層は、陽極側から発光層に輸送された正孔が、陰極側に通りぬけることを防止する機能を有する層である。本発明において、発光層と陰極側で隣接する有機化合物層として、ホールブロック層を設けることができる。
ホールブロック機能はホールブロック層のイオン化ポテンシャルが、発光層のイオン化ポテンシャルよりも大きいか、ホールブロック層のホール移動度が発光層のホール移動度よりも小さい場合に発揮できる。
ホールブロック層を構成する化合物の例としては、ＢＡｌｑ等のアルミニウム錯体、トリアゾール誘導体、ＢＣＰ等のフェナントロリン誘導体、等が挙げられる。
ホールブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
ホールブロック層は、上述した材料の１種又は２種以上からなる単層構造であってもよいし、同一組成又は異種組成の複数層からなる多層構造であってもよい。
また本発明においては、より発光効率を向上させる目的で特開２００５−２９４２４８号公報に開示されている方法でホールブロック層にアダマンタン化合物等の電気的に不活性な炭化水素化合物を添加することができる。
また、本発明では、電子輸送層と発光層の間に励起子拡散ブロック層を設けることもできる。励起子拡散ブロック層は発光層から隣接層へ励起子が拡散し発光効率が低下することを抑制する目的で設置することができる。励起子ブロック層のＴ１は発光層のＴ１よりも大きなものを使用することにより機能を発揮できる。
【０４０５】
−電子ブロック層−
電子ブロック層は、陰極側から発光層に輸送された電子が、陽極側に通りぬけることを防止する機能を有する層である。本発明において、発光層と陽極側で隣接する有機化合物層として、電子ブロック層を設けることができる。
電子ブロック機能は電子ブロック層の電子親和力が、発光層の電子親和力よりも小さいか、電子ブロック層の電子移動度が発光層の電子移動度よりも小さい場合に発揮できる。
電子ブロック層を構成する化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
ホールブロック層は、上述した材料の１種又は２種以上からなる単層構造であってもよいし、同一組成又は異種組成の複数層からなる多層構造であってもよい。
また、本発明では、正孔輸送層と発光層の間に励起子拡散ブロック層を設けることもできる。励起子拡散ブロック層は発光層から隣接層へ励起子が拡散し発光効率が低下することを抑制する目的で設置することができる。励起子ブロック層のＴ１は発光層のＴ１よりも大きなものを使用することにより機能を発揮できる。
【０４０６】
＜保護層＞
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２等の金属酸化物、ＳｉＮｘ、ＳｉＮｘＯｙ等の金属窒化物、ＭｇＦ２、ＬｉＦ、ＡｌＦ３、ＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０４０７】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【０４０８】
＜封止＞
さらに、本発明の有機電界発光素子は、封止容器を用いて素子全体を封止してもよい。
ＳｉＮやＳｉＯＮ等の無機膜により封止することもできる。また、更には特開２００３−２０３７６２号公報等に開示されている方法で固体封止封止することもできる。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、およびシリコーンオイル類が挙げられる。
【０４０９】
＜駆動＞
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号公報、同６−３０１３５５号公報、同５−２９０８０号公報、同７−１３４５５８号公報、同８−２３４６８５号公報、同８−２４１０４７号公報、特許第２７８４６１５号公報、米国特許５８２８４２９号公報、同６０２３３０８号公報等に記載の駆動方法を適用することができる。
また本発明の素子は素子作製後より安定に駆動させる目的で特願２００８−４８６３０号出願明細書等に開示されている方法で熱処理することができる。また特開平８−１８５９７９号公報等に開示されている方法で電流処理することもできる。
ＴＦＴによりアクティブ駆動させる場合、ＴＦＴはアモルファスシリコン、低温ポリシリコン、酸化物半導体いずれももちいることができる。
【０４１０】
本発明の発光素子は、種々の公知の工夫により、光取り出し効率を向上させることができる。例えば、基板表面形状を加工する（例えば微細な凹凸パターンを形成する）、基板・ＩＴＯ層・有機化合物層の屈折率を制御する、基板・ＩＴＯ層・有機化合物層の膜厚を制御すること等により、光の取り出し効率を向上させ、外部量子効率を向上させることが可能である。
またカラーフィルターの設置や色変換材料を用いることによりより一層色度を向上させることができる。
また本発明の素子に他の色発光の発光材を添加して、白色をはじめとする他の色を再現することもできる。
この場合、単層発光層であっても複数の発光層であっても良く、またマルチフォトン型素子としても良い。
また本発明の素子はパネルにおいて他の画素と組み合わして多くの色再現をすることができる。その場合、赤、緑、青の三色の副画素を組み合わせてもよく、どの色と組み合わせるかは目的に応じて決める事ができる。
パネルの駆動方法はアクティブ駆動、パッシブ駆動いずれもとることができる。また電流駆動、電圧駆動いずれもとることができる。
【０４１１】
（本発明の用途）
本発明の有機電界発光素子は、表示素子、ディスプレイ、バックライト、電子写真、照明光源、記録光源、露光光源、読み取り光源、標識、看板、インテリア、光通信等に好適に利用できる。
【実施例】
【０４１２】
本発明について実施例を用いて具体的に説明するが、本発明はこれらの実施例に限定されるものではない。
【０４１３】
〔実施例１〕
２５ｍｍ×２５ｍｍ×０．７ｍｍのガラス基板上に酸化インジウム錫（以後、ＩＴＯと略記）を１００ｎｍの厚さで蒸着し製膜したもの（東京三容真空（株）製）を透明支持基板とした。この透明支持基板をエッチング、洗浄した。
【０４１４】
この上に正孔注入層を真空蒸着法により、製膜速度１オングスローム／秒の速度で１６０ｎｍ設けた。正孔注入層は４，４’，４”−トリス（２−ナフチルフェニルアミノ）トリフェニルアミン（２−ＴＮＡＴＡと略記する）および２，３，５，６−テトラフルオロ−７，７，８，８−テトラシアノキノジメタン（Ｆ４−ＴＣＮＱと略記する）を２−ＴＮＡＴＡに対してＦ４−ＴＣＮＱが１．０質量％となるように共蒸着した。
その上に第一正孔輸送層を真空蒸着法で製膜速度１オングスローム／秒の速度で１０ｎｍ設けた。正孔輸送材料はＮ，Ｎ’−ジナフチル−Ｎ，Ｎ’−ジフェニル−［１，１’−ビフェニル］−４，４’−ジアミン（α−ＮＰＤと略記する、イオン化ポテンシャル：５．４ｅＶ）とした。
【０４１５】
この上に第二正孔輸送層を真空蒸着法により、製膜速度１オングスローム／秒の速度で３ｎｍ設けた。第二正孔輸送層の材料は下記化合物（ａ）（イオン化ポテンシャル：５．８ｅＶ）で表される材料とした。
【０４１６】
この上に発光層を真空蒸着法で製膜速度１オングスローム／秒の速度で３０ｎｍ設けた。
発光層に用いたホスト材料として、前記した例示化合物（Ｈ−４）、発光材料としては前記した一般式（Ｃ−３）の例示化合物の項の（２）の化合物とした。ホスト材料と発光材料の質量比は８５／１５とし共蒸着した。
【０４１７】
続いて、発光層の上に、電子輸送層を真空蒸着法により、製膜速度１オングスローム／秒の速度で２９ｎｍ設けた。電子輸送材料はＡｌｕｍｉｎｕｍ（ＩＩＩ）ｂｉｓ（２−ｍｅｔｈｙｌ−８−ｑｕｉｎｏｌａｔｏ）−４−ｐｈｅｎｙｌｐｈｅｎｏｌａｔｅ（ＢＡｌｑと略記する）とした。
電子輸送層の上に薄膜有機電子注入層を真空蒸着法により、製膜速度１オングスローム／秒の速度で１ｎｍ設けた。薄膜電子注入材料はバソクプロイン（ＢＣＰと略記する）とした。
さらに、ＬｉＦを厚み１ｎｍに蒸着後、シャドウマスクによりパターニングして陰極として厚み１００ｎｍのＡｌ真空蒸着法で設けた。
【０４１８】
作製した積層体を、窒素ガスで置換したグロ−ブボックス内に入れ、ガラス製の封止缶および紫外線硬化型の接着剤（ＸＮＲ５５１６ＨＶ、長瀬チバ製）を用いて封止した。
【０４１９】
【化１０２】
0005507185.tif 000103
【０４２０】
＜有機ＥＬ素子の性能評価＞
１）外部量子効率
東陽テクニカ（株）製ソースメジャーユニット２４００を用いて、直流電圧を各素子に印加し、発光させた。その輝度をトプコン社製輝度計ＢＭ−８を用いて測定した。発光スペクトルと発光波長は、浜松ホトニクス（株）製スペクトルアナライザーＰＭＡ−１１を用いて測定した。これらの数値をもとに、輝度が３６０ｃｄ／ｍ２における外部量子効率を輝度換算法により算出した。
【０４２１】
２）駆動電圧
東陽テクニカ（株）製ソースメジャーユニット２４００を用いて、直流電圧を各素子に印加し、発光させた。素子に流す電流値が１０ｍＡ／ｃｍ２となったときの電圧を駆動電圧として測定した。
３）駆動耐久性：輝度半減時間
各素子を輝度３６０ｃｄ／ｍ２になるように直流電圧を印加し、連続駆動して輝度が１８０ｃｄ／ｍ２になるまでの時間を測定した。この輝度半減時間をもってして駆動耐久性の指標とした。
【０４２２】
得られた結果を下記の表１にまとめた。また実施例１〜１８及び比較例１で用いた材料のイオン化ポテンシャル（Ｉｐ）、電子親和力（Ｅａ）、最低三重項励起準位（Ｔ１）の値を表２に示した
【０４２３】
〔実施例２〜１６〕
実施例１において、発光層のホスト材料及び発光材料を下記表１に示した材料で置き換える以外は実施例１と同じ方法で有機ＥＬ素子を作製し、実施例１と同じ方法で評価した。評価した結果を表１に示した。
なお、表１および表２における発光材料の番号は、前記した一般式（Ｃ−３）の例示化合物の項で示した番号である。
【０４２４】
〔実施例１７〕
２５ｍｍ×２５ｍｍ×０．７ｍｍのガラス基板上に酸化インジウム錫（以後、ＩＴＯと略記）を１００ｎｍの厚さで蒸着し製膜したもの（東京三容真空（株）製）を透明支持基板とした。この透明支持基板をエッチング、洗浄した。
【０４２５】
この上に正孔注入層を真空蒸着法により、製膜速度１オングスローム／秒の速度で１６０ｎｍ設けた。正孔注入層は化合物Ｈ−２８及びＦ４−ＴＣＮＱを化合物Ｈ−２８に対してＦ４−ＴＣＮＱが１．０質量％となるように共蒸着した。
その上に第一正孔輸送層を真空蒸着法で製膜速度１オングスローム／秒の速度で１０ｎｍ設けた。正孔輸送材料はα−ＮＰＤとした。
【０４２６】
この上に第二正孔輸送層を真空蒸着法により、製膜速度１オングスローム／秒の速度で３ｎｍ設けた。第二正孔輸送層の材料は前記化合物ａで表される材料とした。
【０４２７】
この上に発光層を真空蒸着法で製膜速度１オングスローム／秒の速度で３０ｎｍ設けた。
発光層に用いたホスト材料として、前記（Ｈ−２７）、発光材料としては前記（５）とした。ホスト材料と発光材料の質量比は８５／１５とし共蒸着した。
【０４２８】
発光層の上に第一電子輸送層を真空蒸着法により、製膜速度１オングスローム／秒の速度で１０ｎｍ設けた。第一電子輸送材としてはＢＡｌｑとした。
この上に第二電子輸送層を真空蒸着法により、製膜速度１オングスローム／秒の速度で３０ｎｍ設けた。第二電子輸送層はＢＣＰのＬｉを１％ドープしたものとした。
さらにこの上に実施例１と同じ方法でＬｉＦ、陰極Ａｌを蒸着成膜し、実施例と同じ方法で封止、評価した。その結果を表１に示した。表１および表２における発光材料の番号は、前記した一般式（Ｃ−３）の例示化合物の項に例示した化合物に付与した番号である。
【０４２９】
〔実施例１８〕
２５ｍｍ×２５ｍｍ×０．７ｍｍのガラス基板上に銀を２５ｎｍの厚さで蒸着製膜し、半反射半透明陽極とした。
【０４３０】
この上に第一正孔注入層を真空蒸着法により、製膜速度１オングスローム／秒の速度で２０ｎｍ設けた。第一正孔注入層として、２−ＴＮＡＴＡにＭｏＯ３を質量比で３０％ドープしたものとした。
この上に第二正孔注入層を真空蒸着法により、製膜速度１オングスローム／秒の速度で２３０ｎｍ設けた。正孔注入層は前記化合物（Ｈ−２８）およびＦ４−ＴＣＮＱを前記化合物（Ｈ−２８）に対してＦ４−ＴＣＮＱが１．０質量％となるように共蒸着した。
【０４３１】
その上に正孔輸送層を真空蒸着法で製膜速度１オングスローム／秒の速度で１０ｎｍ設けた。正孔輸送材料はα−ＮＰＤとした。
この上に第二正孔輸送層を真空蒸着法により、製膜速度１オングスローム／秒の速度で３ｎｍ設けた。第二正孔輸送層の材料は前記化合物（ａ）で表される材料とした。
【０４３２】
この上に発光層を真空蒸着法で製膜速度１オングスローム／秒の速度で３０ｎｍ設けた。
発光層に用いたホスト材料として前記（Ｈ−２７）、発光材料としては前記（５）とした。ホスト材料と発光材料の質量比は８５／１５とし共蒸着した。
発光層の上に第一電子輸送層を真空蒸着法により、製膜速度１オングスローム／秒の速度で１０ｎｍ設けた。第一電子輸送材としてはＢＡｌｑとした。
この上に第二電子輸送層を真空蒸着法により、製膜速度１オングスローム／秒の速度で２０ｎｍ設けた。第二電子輸送層はＢＣＰのＬｉを１％ドープしたものとした。
【０４３３】
さらに、ＬｉＦを厚み１ｎｍに蒸着後、シャドウマスクによりパターニングして陰極として厚み１００ｎｍのＡｌ真空蒸着法で設けた。
以上のようにして共振器型有機ＥＬ素子を作製した。本素子を実施例と同じ方法で封止、評価した。その結果を表１に示した。
【０４３４】
〔比較例１〕
実施例２において発光材料を（２）のかわりにｆａｃ−トリス［２，６−ジメチルフェニル）−７−メチルイミダゾ［１，２−ｆ］フェナンスリジン］イリジウム（III）（「比較のＩｒ錯体Ａ」と略記する）を用いる以外は実施例２と同じ方法で素子を作製し、実施例２と同じ方法で評価した。
【０４３５】
【表１】
0005507185.tif 000104
【０４３６】
【表２】
0005507185.tif 000105
【０４３７】
上記の結果から、本発明の有機電界発光素子は、比較例に比べて、外部量子効率、電圧、耐久性いずれの点でも優れていることがわかる。
実施例１〜１６の中では、実施例６に示したホスト材料（Ｈ−２７）と、発光材料として一般式（Ｃ−３）の例示化合物の項に例示した化合物（５）の組み合わせが耐久性の点で最も優れていた。
また、実施例１７で示したように、実施例２と比較して電子輸送層ＢＣＰにＬｉドープした電子輸送層を用いることにより、駆動電圧を低下させ、さらに耐久性が向上することがわかる。
また、さらに実施例１８に示したように共振器構造をとることにより、外部量子効率を大幅に向上することができる。
【０４３８】
〔実施例１９〕
実施例１において発光材料である一般式（Ｃ−３）の例示化合物の項に例示した化合物（２）の化合物を、一般式（Ｃ−４Ｂ）の例示化合物の項に例示した化合物（２４）に変えた以外は実施例１と同じ方法で有機ＥＬ素子を作製し、実施例１と同じ方法で評価した。評価した結果を表３に示した。
【０４３９】
〔実施例２０〜２８〕
実施例１において、ホスト材料または発光材料を下記表３に示した材料で置き換える以外は実施例１と同じ方法で有機ＥＬ素子を作製し、実施例１と同じ方法で評価した。評価した結果を表３に示した。なお、表３における発光材料の番号は、前記した一般式（Ｃ−４Ａ）の例示化合物の項に例示した化合物に付与した番号である。
【０４４０】
〔実施例２９〕
実施例２０において、発光層までは実施例と同じ方法で作製した。
発光層の上に第一電子輸送層を真空蒸着法により、製膜速度１オングスローム／秒の速度で１０ｎｍ設けた。第一電子輸送材としてはＢＡｌｑとした。
この上に第二電子輸送層を真空蒸着法により、製膜速度１オングスローム／秒の速度で３０ｎｍ設けた。第二電子輸送層はＢＣＰのＬｉを１％ドープしたものとした。
さらにこの上に実施例１と同じ方法でＬｉＦ、陰極Ａｌを蒸着成膜し、実施例１と同じ方法で封止、評価した。その結果を表３に示した。
【０４４１】
〔実施例３０〕
２５ｍｍ×２５ｍｍ×０．７ｍｍのガラス基板上に銀を２５ｎｍの厚さで蒸着製膜し、半透明陽極とした。
【０４４２】
この上に第一正孔注入層を真空蒸着法により、製膜速度１オングスローム／秒の速度で２０ｎｍ設けた。第一正孔注入層として、２−ＴＮＡＴＡにＭｏＯ３を質量比で３０％ドープしたものとした。
この上に第二正孔注入層を真空蒸着法により、製膜速度１オングスローム／秒の速度で２３０ｎｍ設けた。正孔注入層は４，４’，４”−トリス（２−ナフチルフェニルアミノ）トリフェニルアミン（２−ＴＮＡＴＡと略記する）および２，３，５，６−テトラフルオロ−７，７，８，８−テトラシアノキノジメタン（Ｆ４−ＴＣＮＱと略記する）を２−ＴＮＡＴＡに対してＦ４−ＴＣＮＱが１．０質量％となるように共蒸着した。
【０４４３】
その上に第一正孔輸送層を真空蒸着法で製膜速度１オングスローム／秒の速度で１０ｎｍ設けた。正孔輸送材料はα−ＮＰＤを用いた。
この上に第二正孔輸送層を真空蒸着法により、製膜速度１オングスローム／秒の速度で３ｎｍ設けた。階段層の材料は前記化合物ａで表される材料を用いた。
【０４４４】
この上に発光層を真空蒸着法で製膜速度１オングスローム／秒の速度で３０ｎｍ設けた。
発光層に用いたホスト材料として、実施例２０で用いたホスト材料、発光材料としては前記した一般式（Ｃ−４Ａ）の例示化合物の項に例示した化合物（２４）とした。ホスト材料と発光材料の質量比は８５／１５とし共蒸着した。
続いて、発光層の上に、電子輸送層を真空蒸着法により、製膜速度１オングスローム／秒の速度で３９ｎｍ設けた。電子輸送材料はＢＡｌｑを用いた。
電子輸送層の上に薄膜有機電子注入層を真空蒸着法により、製膜速度１オングスローム／秒の速度で１ｎｍ設けた。薄膜電子注入材料はＢＣＰを用いた。
【０４４５】
さらに、ＬｉＦを厚み１ｎｍに蒸着後、シャドウマスクによりパターニングして陰極として厚み１００ｎｍのＡｌ真空蒸着法で設けた。
以上のようにして共振器型有機ＥＬ素子を作製した。本素子を実施例と同じ方法で封止、評価した。その結果を表３に示した。
なお、実施例１９〜３０で用いた材料のイオン化ポテンシャル（Ｉｐ）、電子親和力（Ｅａ）、最低三重項励起準位（Ｔ１）の値を表４に示した。表３および表４の発光材料の番号は、前記した一般式（Ｃ−４Ａ）の例示化合物の項に例示した化合物の番号を示す。
【０４４６】
【表３】
0005507185.tif 000106
【０４４７】
【表４】
0005507185.tif 000107
【０４４８】
表３に示された結果から、本発明の有機電界発光素子は外部量子効率、電圧、耐久性いずれの点でも優れていることがわかる。
なかでも実施例２２に示したホスト材料Ｈ−２７と発光材料である一般式（Ｃ−４Ａ）の例示化合物の項に例示した化合物２４との組み合わせが耐久性の点で最も優れている。
また、実施例２９で示したように、実施例２０と比較して電子輸送層ＢＣＰにＬｉドープした電子輸送層を用いることにより、駆動電圧を低下させ、さらに耐久性が向上することがわかる。
また、さらに実施例３０に示したように共振器構造をとることにより、外部量子効率を大幅に向上することができる。
【０４４９】
〔実施例３１〕
実施例２において、第二正孔輸送層の材料を下記化合物Ａに置き換える以外は、実施例２と同じ方法で有機ＥＬ発光素子を作製し、実施例１と同じ方法で評価した。
【０４５０】
〔実施例３２〕
実施例１３において、第一正孔輸送層の材料を下記化合物ｂに置き換える以外は、実施例１３と同じ方法で有機ＥＬ発光素子を作製し、実施例１と同じ方法で評価した。
【０４５１】
〔実施例３３〜３６〕
実施例１４において、第一正孔輸送層の材料および発光材料を下記表に示した材料に置き換える以外は実施例１４と同じ方法で有機ＥＬ発光素子を作製し、実施例１と同じ方法で評価した。
【０４５２】
〔実施例３７〜３８〕
実施例１４において、第一正孔輸送層の材料および発光材料を下記表に示した材料に置き換え、かつ、ホスト材料と発光材料の質量比を９０／１０とする以外は実施例１４と同じ方法で有機ＥＬ発光素子を作製し、実施例１と同じ方法で評価した。
実施例３１〜３８で用いた化合物を下記に示す。また、得られた評価結果をまとめて表５に示す。
【０４５３】
【化１０３】
0005507185.tif 000108
【０４５４】
【化１０４】
0005507185.tif 000109
【０４５５】
【表５】
0005507185.tif 000110
【０４５６】
表５から、実施例３２、３４、３６、および３８は、第一正孔輸送層がα-ＮＰＤである実施例３１、３３、３５、および３８にそれぞれ比べて、駆動電圧が低電圧化し、且つ耐久性が向上したことがわかる。
【０４５７】
〔実施例３９〕
実施例１で用いた透明支持基板をエッチング、洗浄し、この上に第１正孔注入層として、前記一般式(VII)で表される化合物である構造式（３）の化合物を、製膜速度１オングスローム／秒の速度で４０ｎｍ設けた。第２正孔注入層として、前記α−ＮＰＤを５ｎｍ、次いで化合物Ａを３ｎｍ、発光層として化合物Ｃを１５質量％含む化合物Ｂを用いて３０ｎｍの厚みで設けた。
この上にＢＡｌｑを５５ｎｍ設け、さらにＢＣＰを厚み１ｎｍ、次いで、ＬｉＦを厚み５ｎｍで蒸着後、シャドウマスクによりパターニングして陰極として厚み７０ｎｍのＡｌ真空蒸着法で設けた。
作製した積層体を、窒素ガスで置換したグロ−ブボックス内に入れ、ガラス製の封止缶および紫外線硬化型の接着剤（ＸＮＲ５５１６ＨＶ、長瀬チバ製）を用いて封止した。
【０４５８】
〔実施例４０〕
各層の材料を表６のように変更し、実施例３９と同様にして、有機ＥＬ素子を作製した。
【０４５９】
〔実施例４１〕
実施例３９において実施例３９の発光層を設けた基板上に、さらに発光層として化合物Ｈを２質量％含む化合物Ｇを用いて３０ｎｍの厚みで赤色の発光層を設け、その上に実施例３９と同様にして電子輸送層、電子注入層を設けた。
【０４６０】
得られた実施例３９および４０の有機ＥＬ素子を用いて、実施例１と同様の評価を行い、結果を表７にまとめた。ただし、量子効率は、輝度が１０ｍＡ／ｃｍ２における外部量子効率を算出した。
なお、実施例３９〜４１において用いた材料は前記した化合物であるが、新たに用いた材料を下記に示す。表６で各層の（  ）内は厚み（単位：ｎｍ）である。
【０４６１】
【化１０５】
0005507185.tif 000111
【０４６２】
【表６】
0005507185.tif 000112
【０４６３】
【表７】
0005507185.tif 000113
【０４６４】
表７から、一般式(VII)の化合物を正孔注入層に用いると、量子効率が向上すると共に、駆動耐久性が向上し、好ましい態様であることがわかる。
【０４６５】
〔実施例４２〜実施例５１、比較例２〜比較例３〕
有機ＥＬ素子の構成を表８のように変え、その有機ＥＬ素子の構成において、さらに発光材料を表９のように変更し、他は実施例１と同様にして有機ＥＬ素子を作製した。得られた有機ＥＬ素子の評価は、実施例１と同様に行った。結果を表９に示す。
また、表８に示した白金錯体を使用した青色発光材料、および緑色発光材料で形成した発光層と共に、Ir錯体を含む赤色発光材料、およびホスト材料を用いて有機ＥＬ素子を作製した。
【０４６６】
なお、表８および表９に用いた材料は前記した化合物であるが、新たに用いた材料を下記に示す。また、表８における発光材料は、表９に示した各発光材料を示し、表８のホスト材料は、表９に示す各ホスト材料を示す。表８で各層の（  ）内は厚み（単位：ｎｍ）である。
ＮＰＢ：N,N'-ジフェニル-N,N'-ビス（1-ナフチル）-（1,1'-ビフェニル）-4,4'-ジアミン
ＴＣＴＡ：4,4',4''-トリ（N-カルバゾリル）トリフェニルアミン
Ｂｅｂｑ２：ビス（10-ヒドロキシベンゾ[h]キノリナート）ベリリウム
Ｌｉｑ：リチウムキノレート
【０４６７】
【化１０６】
0005507185.tif 000114
【０４６８】
【化１０７】
0005507185.tif 000115
【０４６９】
【化１０８】
0005507185.tif 000116
【０４７０】
【表８】
0005507185.tif 000117
【０４７１】
【表９】
0005507185.tif 000118
【０４７２】
表９から、第１の化合物であるＴＳＴＡを正孔注入層に用い、電子移動層、および電子注入層に第２の化合物であるＢｅｂｑ２を用いて、本発明の一般式（Ｃ−１）に相当する化合物を発光材料として用いた実施例は、いずれも量子効率が向上すると共に、駆動耐久性が向上し、好ましい態様であることがわかる。
【０４７３】
〔実施例５２〜６３、比較例４、５〕
有機ＥＬ素子の構成を、実施例１と類似の方法で、表１０のような構成にして、緑色発光層、青色発光層、および赤色発光層などを逐次積層して有機ＥＬ素子を作製した。
表１０で赤色層の燐光材料はIr(piq)２(acac)、青色層の燐光材料は化合物Ｄ、青色層の蛍光材料はＢＰＴＡ、緑色層の燐光材料は、Ir(ppy)３、緑色層の蛍光材料はＣ５４５Ｔをそれぞれ用いた。
また、青色層のホスト欄で２種を記載したものは、質量比で７７／２３のものを用いたことを示す。
【０４７４】
なお、表１０に用いた材料は前記した化合物であるが、新たに用いた材料を下記に示す。
Ir(piq)２(acac)：bis (1-(phenyl)isoquinoline) iridium (III) acetylanetonate
Ir(ppy)３：tris (2-phenylpyridine) iridium
ＢＰＴＡ：l,10-bis(2-pyrazinylcarbonyl)-l,4,7,10-tetraazadecane
Ｃ５４５Ｔ：10-(2-Benzothiazolyl)-2, 3, 6, 7-tetrahydro-1,1,7,7-tetramethyl-1H,5H,11H-(1)-benzopyropyrano(6,7-8-I,j)quinolizin-11-one
ｍ−ＭＴＤＡＴＡ：4,4',4''-Tris(N-3-methylphenyl-N-phenylamino)triphenylamine
【０４７５】
【化１０９】
0005507185.tif 000119
【０４７６】
【表１０】
0005507185.tif 000120
【０４７７】
【表１１】
0005507185.tif 000121
【０４７８】
このようにして得られた有機ＥＬ素子を用いて、外部量子効率は実施例１と同様の方法で４０００ｎｉｔにおける値を測定し、また、下記に示す方法によって、色度、電流効率、および電力効率を評価し、結果は合わせて表１２に記載した。
【０４７９】
−色度の測定方法−
ケースレー社製ソースメーター２４００を用いて素子を駆動させながら、株式会社トプコン製ＳＲ−３を用いて測定角度０．２°で素子正面の放射スペクトルを測定し、ＳＲ−３付属ソフトであるＣＳ−９００で色度計算を行った。
【０４８０】
−電流効率の測定方法−
ケースレー社製ソースメーター２４００を用いて素子を駆動させながら、株式会社トプコン製ＳＲ−３を用いて駆動電流に対する輝度を測定した。
【０４８１】
−電力効率の測定方法−
同様に駆動電流、電圧に対する光束を測定した。
【０４８２】
【表１２】
0005507185.tif 000122
【０４８３】
表１２から本発明の一般式（Ｃ−１）に相当する化合物を発光材料として用いた実施例は、いずれも電流効率が良好で、外部量子効率に優れ、電力効率も高いことがわかる。